(57)【特許請求の範囲】
【請求項１】
コポリエステル組成物であって：
該コポリエステル組成物は
（ａ）  ９０重量％超〜９８重量％未満のコポリエステルを含み、
該コポリエステルは
（ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜６５モル％のシクロヘキサンジメタノール残基と
３５〜９９モル％の炭素原子数２〜２０の改質用グリコールと
を含むグリコール成分
を含み；
該コポリエステル組成物はさらに
（ｂ）  （ｉ）メラミンと（ｉｉ）金属ホスフィン酸塩とを含む、２重量％超〜１０重量％未満の難燃剤混合物を含み、
該コポリエステル組成物は(1)ＵＬ  ９４  Ｖ０等級又は(2)ＡＳＴＭ  Ｅ−８４に基づくクラス１又はクラスＡ等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、
該ジカルボン酸成分の該総モル％は１００モル％であり、そして該グリコール成分の総モル％は１００モル％である、
コポリエステル組成物。
【請求項２】
該コポリエステル組成物は：
（ａ）  ９０重量％超〜９２．５重量％未満のコポリエステル；及び
（ｂ）  ７．５重量％超〜１０重量％未満の難燃剤混合物
を含み、
該コポリエステル組成物はＵＬ  ９４  Ｖ０等級を有している、
請求項１に記載のコポリエステル組成物。
【請求項３】
該コポリエステル組成物は：
（ａ）  ９０重量％超〜９５重量％未満のコポリエステル；及び
（ｂ）  ５重量％超〜１０重量％未満の難燃剤混合物
を含み、
該コポリエステル組成物はＡＳＴＭ  Ｅ−８４に基づくクラス１又はクラスＡ等級を有している、
請求項１に記載のコポリエステル組成物。
【請求項４】
（ａ）  ９５重量％〜９８重量％未満のコポリエステル；及び
（ｂ）  ２重量％超〜５重量％の難燃剤混合物
を含み、
該コポリエステル組成物はＵＬ  ９４  Ｖ０等級を有している、
請求項１に記載のコポリエステル組成物。
【請求項５】
該メラミンがメラミンイソシアヌレート、メラミンポリホスフェート、メラミンホスフェート、又はこれらの混合物を含む、請求項１から４までのいずれか１項に記載のコポリエステル組成物。
【請求項６】
該金属ホスフィン酸塩は、ホスフィン酸アルミニウム、ホスフィン酸亜鉛、又はこれらの混合物を含む、請求項１から５までのいずれか１項に記載のコポリエステル組成物。
【請求項７】
該難燃剤混合物が少なくとも２．５重量％の該メラミン又は該金属ホスフィン酸塩を含む、請求項１から６までのいずれか１項に記載のコポリエステル組成物。
【請求項８】
該コポリエステル組成物はさらにアンチ・ドリップ剤又は耐衝撃性改質剤又はこれらの混合物を含む、請求項１から７までのいずれか１項に記載のコポリエステル組成物。
【請求項９】
コポリエステル組成物の製造方法であって、該方法は、
（ａ）  （ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜６５モル％のシクロヘキサンジメタノール残基と
３５〜９９モル％の炭素原子数２〜２０の改質用グリコールと
を含むグリコール成分
を含む、
９０重量％超〜９８重量％未満のコポリエステルと；
（ｂ）  メラミンと金属ホスフィン酸塩とを含む、２重量％超〜１０重量％未満の難燃剤混合物と
を、該コポリエステル組成物を形成するためにブレンドすることを含み、
該コポリエステル組成物は(1)ＵＬ  ９４  Ｖ０等級又は(2)ＡＳＴＭ  Ｅ−８４に基づくクラス１又はクラスＡ等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、
該ジカルボン酸成分の該総モル％は１００モル％であり、そして該グリコール成分の総モル％は１００モル％である、
コポリエステル組成物の製造方法。
【請求項１０】
該コポリエステル組成物は：
（ａ）  ９０重量％超〜９２．５重量％未満のコポリエステル；及び
（ｂ）  ７．５重量％超〜１０重量％未満の難燃剤混合物
を含み、
該コポリエステル組成物はＵＬ  ９４  Ｖ０等級を有している、
請求項９に記載のコポリエステル組成物の製造方法。
【請求項１１】
該コポリエステル組成物は：
（ａ）  ９０重量％超〜９５重量％未満のコポリエステル；及び
（ｂ）  ５重量％超〜１０重量％未満の難燃剤混合物
を含み、
該コポリエステル組成物はＡＳＴＭ  Ｅ−８４に基づくクラス１又はクラスＡ等級を有している、
請求項９に記載のコポリエステル組成物の製造方法。
【請求項１２】
該ブレンドすることが、二軸コンパウンディング、２ロータ連続コンパウンディング、Banbury（登録商標）バッチ・ミキサ、又はこれらの組み合わせのうちの少なくとも１つを含む、請求項９から１１までのいずれか１項に記載のコポリエステル組成物の製造方法。
【請求項１３】
コポリエステル組成物を含む物品であって：
該コポリエステル組成物を形成するために、該コポリエステル組成物は、
（ａ）  ９０重量％超〜９８重量％未満のコポリエステルを含み、
該コポリエステルは
（ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜６５モル％のシクロヘキサンジメタノール残基と
３５〜９９モル％の炭素原子数２〜２０の改質用グリコールと
を含むグリコール成分
を含み；
該コポリエステル組成物はさらに、
（ｂ）  メラミンと金属ホスフィン酸塩とから成る、２重量％超〜１０重量％未満の難燃剤混合物を含み、
該コポリエステル組成物は(1)ＵＬ  ９４  Ｖ０等級又は(2)ＡＳＴＭ  Ｅ−８４に基づくクラス１又はクラスＡ等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、
該ジカルボン酸成分の該総モル％は１００モル％であり、そして該グリコール成分の総モル％は１００モル％である、
コポリエステル組成物を含む物品。
【請求項１４】
該コポリエステル組成物は：
（ａ）  ９０重量％超〜９２．５重量％未満のコポリエステル；及び
（ｂ）  ７．５重量％超〜１０重量％未満の難燃剤混合物
を含み、
該コポリエステル組成物はＵＬ  ９４  Ｖ０等級を有している、
請求項１３に記載の物品。
【請求項１５】
該コポリエステル組成物は：
（ａ）  ９０重量％超〜９５重量％未満のコポリエステル；及び
（ｂ）  ５重量％超〜１０重量％未満の難燃剤混合物
を含み、
該コポリエステル組成物はＡＳＴＭ  Ｅ−８４に基づくクラス１又はクラスＡ等級を有している、
請求項１３に記載の物品。
【請求項１６】
該物品が、押し出し、押し出しブロー成形、射出成形、ブローフィルム法又はカレンダリングによって製造される、請求項１３から１５までのいずれか１項に記載の物品。
【請求項１７】
該物品が、フィルム、シート又は異形材である、請求項１３から１６までのいずれか１項に記載の物品。
【発明の詳細な説明】
【技術分野】
【０００１】
本発明は、衝撃特性を維持しながらコポリエステル組成物の難燃性を改善するために、コポリエステル中にハロゲンフリー難燃性添加剤の組み合わせを使用することに関する。より具体的には、本発明は、衝撃特性を維持しながら難燃性を改善するために、コポリエステル中に窒素含有難燃剤及び金属ホスフィン酸塩を使用することに関する。
【背景技術】
【０００２】
耐炎性を改善するために、具体的には、特定の燃焼性基準、例えばＵＬ９４  Ｖ０又はＡＳＴＭ−Ｅ−８４に基づくクラスＡを満たすために、ある種のポリマーには難燃性材料が添加される。しかし、燃焼性基準を満たすのに十分な量の難燃性材料を添加すると、有効量の難燃性材料を含有するコポリエステル・フィルム又はシートの耐衝撃性に不都合な影響を及ぼすことがある。
【０００３】
コポリエステルは種々様々な手段で難燃化することができるが、しかしこれらの方法はいくつかの欠点を有している。ハロゲン化合物、例えばDeclorane Plus、デカブロモジフェニルオキシド又はデカブロモジフェニルエーテルが効果的な難燃剤であり得るが、しかし燃焼中の煙毒性、燃焼中のダイオキシン型化合物の形成、又は生体蓄積のおそれに起因して市場では異議を申し立てられることがあり得る。液状リン化合物、例えばトリフェニルホスフィット又はトリフェニルホスフェートは、コポリエステルを難燃化することができるがしかし、有効使用レベルでは、これらはコポリエステルを可塑化して軟化させ、ひいては耐熱性を低下させて歪ませることになる。メラミン及びリン・クラスの固形難燃剤を使用することもできるが、しかしこれまで、難燃性を達成するために必要とされる濃度はコポリエステルを脆弱にするか、又は引張り強度特性を低下させた。内装仕上げ用途、例えば壁保護製品、並びに手持ち式及び定置式の電化製品のためのハウジングにおいて使用されるプラスチックは全て、種々の規則又は基準において指定された燃焼性要件を有している。これらの用途は、燃焼性要件に加えて耐久性又は物理特性の要件も有している。加えて建造物及び構造物並びに電化製品のいくつかの用途は、ハロゲン含有化合物の使用を禁止した。従って、物理特性を維持し非ハロゲン難燃剤を使用する、これらの用途において用いられるコポリエステルが必要である。
【０００４】
非ハロゲン難燃剤を含む改善されたコポリエステル組成物、及び良好の耐炎性及び耐衝撃性を呈するフィルム又はシートが必要である。
【発明の概要】
【課題を解決するための手段】
【０００５】
１つの態様において、本発明は、コポリエステル組成物であって：
該コポリエステル組成物は
（ａ）  ９６〜９８重量％のコポリエステルを含み、
該コポリエステルは
（ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜５０モル％のシクロヘキサンジメタノール残基と
５０〜９９モル％の炭素原子数２〜２０の改質用グリコールと
を含むグリコール成分
を含み；
該コポリエステル組成物はさらに
（ｂ）  （ｉ）メラミンと
（ｉｉ）金属ホスフィン酸塩と
を含む、２〜４重量％の難燃剤混合物を含み、
該コポリエステル組成物はＡＳＴＭ  Ｅ−８４に基づくクラスＡ又はクラス１等級又はＵＬ  ９４に基づくＶ０等級を有しており、
該重量％は、該コポリエステルの重量に基づき、そして
該ジカルボン酸成分の該総モル％は１００モル％であり、そして該グリコール成分の総モル％は１００モル％である、
コポリエステル組成物を含む。
【０００６】
１つの態様において、本発明は、コポリエステル組成物の製造方法であって、該方法は、
（ａ）  （ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜５０モル％のシクロヘキサンジメタノール残基と
５０〜９９モル％の炭素原子数２〜２０の改質用グリコールと
を含むグリコール成分
を含む、
９６〜９８重量％のコポリエステルと；
（ｂ）  （ｉ）メラミンと
（ｉｉ）金属ホスフィン酸塩と
を含む、２〜４重量％の難燃剤混合物と
をブレンドすることを含み、
該コポリエステル組成物は(1)ＵＬ  ９４  Ｖ０等級又は(2)ＡＳＴＭ  Ｅ−８４に基づくクラスＡ又はクラス１等級を有しており、
該重量％は、該コポリエステルの重量に基づき、そして
該ジカルボン酸成分の該総モル％は１００モル％であり、そして該グリコール成分の総モル％は１００モル％である、
コポリエステル組成物の製造方法を含む。
【０００７】
１つの態様において、本発明は、コポリエステル組成物を含む物品であって：
該コポリエステル組成物は
（ａ）  ９６〜９８重量％のコポリエステルを含み、
該コポリエステルは
（ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜５０モル％のシクロヘキサンジメタノール残基と
５０〜９９モル％の炭素原子数２〜２０の改質用グリコールと
を含むグリコール成分
を含み；
該コポリエステル組成物はさらに
（ｂ）  （ｉ）メラミンと
（ｉｉ）金属ホスフィン酸塩と
を含む、２〜４重量％の難燃剤混合物を含み、
該コポリエステル組成物は(1)ＵＬ  ９４  Ｖ０等級又は(2)ＡＳＴＭ  Ｅ−８４に基づくクラスＡ又はクラス１等級を有しており、
該重量％は、該コポリエステルの重量に基づき、そして
該ジカルボン酸成分の該総モル％は１００モル％であり、そして該グリコール成分の総モル％は１００モル％である、
コポリエステル組成物を含む物品を含む。
【０００８】
１つの態様において、本発明は、コポリエステル組成物であって：
該コポリエステル組成物は
（ａ）  ８５重量％超〜９２．５重量％未満のコポリエステルを含み、
該コポリエステルは
（ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜５０モル％のシクロヘキサンジメタノール残基と
５０〜９９モル％の炭素原子数２〜２０の改質用グリコールと
を含むグリコール成分
を含み；
該コポリエステル組成物はさらに
（ｂ）  （ｉ）メラミンと
（ｉｉ）金属ホスフィン酸塩と
を含む、７．５重量％超〜１５重量％未満の難燃剤混合物を含み、
該コポリエステル組成物はＵＬ  ９４  Ｖ０等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、そして
該ジカルボン酸成分の該総モル％は１００モル％であり、そして該グリコール成分の総モル％は１００モル％である、
コポリエステル組成物を含む。
【０００９】
別の態様において、本発明は、コポリエステル組成物の製造方法であって、該方法は、
（ａ）  （ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜５０モル％のシクロヘキサンジメタノール残基と
５５〜９９モル％の炭素原子数２〜２０の改質用グリコールと
を含むグリコール成分
を含む、
８５重量％超〜９２．５重量％未満のコポリエステルと；
（ｂ）  メラミンと金属ホスフィン酸塩とを含む、７．５重量％超〜１５重量％未満の難燃剤混合物と
を、該コポリエステル組成物を形成するためにブレンドすることを含み、
該コポリエステル組成物はＵＬ  ９４  Ｖ０等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、そして
該ジカルボン酸成分の該総モル％は１００モル％であり、そして該グリコール成分の総モル％は１００モル％である、
コポリエステル組成物の製造方法を含む。
【００１０】
別の態様において、本発明は、コポリエステル組成物を含む物品であって：
該コポリエステル組成物を形成するために、該コポリエステル組成物は
（ａ）  ８５重量％超〜９２．５重量％未満のコポリエステルを含み、
該コポリエステルは
（ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜５０モル％のシクロヘキサンジメタノール残基と
５０〜９９モル％の炭素原子数２〜２０の改質用グリコールと
を含むグリコール成分
を含み；
該コポリエステル組成物はさらに
（ｂ）  メラミンと金属ホスフィン酸塩と
から成る、７．５重量％超〜１５重量％未満の難燃剤混合物を含み、
該コポリエステル組成物はＵＬ  ９４  Ｖ０等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、そして
該ジカルボン酸成分の該総モル％は１００モル％であり、そして該グリコール成分の総モル％は１００モル％である、
コポリエステル組成物を含む物品を含む。
【００１１】
１つの態様において、本発明は、コポリエステル組成物であって：
該コポリエステル組成物は
（ａ）  ９０重量％超〜約９８重量％のコポリエステルを含み、
該コポリエステルは
（ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜５０モル％のシクロヘキサンジメタノール残基と
５０〜９９モル％の炭素原子数２〜２０の改質用グリコールと
を含むグリコール成分
を含み；
該コポリエステル組成物はさらに
（ｂ）  （ｉ）メラミンと
（ｉｉ）金属ホスフィン酸塩と
を含む、２重量％超〜１０重量％未満の難燃剤混合物を含み、
該コポリエステル組成物はＡＳＴＭ  Ｅ−８４に基づくクラス１又はクラスＡ等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、そして
該ジカルボン酸成分の該総モル％は１００モル％であり、そして該グリコール成分の総モル％は１００モル％である、
コポリエステル組成物を含む。
【００１２】
１つの態様において、本発明は、
コポリエステル組成物の製造方法であって、該方法は、
（ａ）  （ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜５０モル％のシクロヘキサンジメタノール残基と
５５〜９９モル％の炭素原子数２〜２０の改質用グリコールと
を含むグリコール成分
を含む、
９０重量％超〜約９８重量％のコポリエステルと；
（ｂ）  メラミンと金属ホスフィン酸塩とを含む、２重量％超〜１０重量％未満の難燃剤混合物と
を、該コポリエステル組成物を形成するためにブレンドすることを含み、
該コポリエステル組成物はＡＳＴＭ  Ｅ−８４に基づくクラス１又はクラスＡ等級を有している、
コポリエステル組成物の製造方法を含む。
【００１３】
１つの態様において、本発明は、コポリエステル組成物を含む物品であって：
該コポリエステル組成物を形成するために、該コポリエステル組成物は
（ａ）  ９０重量％超〜９８重量％未満のコポリエステルを含み、
該コポリエステルは
（ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜５０モル％のシクロヘキサンジメタノール残基と
５０〜９９モル％の炭素原子数２〜２０の改質用グリコールと
を含むグリコール成分
を含み；
該コポリエステル組成物はさらに
（ｂ）  メラミンと金属ホスフィン酸塩と
から成る、２重量％超〜１０重量％未満の難燃剤混合物を含み、
該コポリエステル組成物はＡＳＴＭ  Ｅ−８４に基づくクラス１又はクラスＡ等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、そして
該ジカルボン酸成分の該総モル％は１００モル％であり、そして該グリコール成分の総モル％は１００モル％である、
コポリエステル組成物を含む物品を含む。
【００１４】
１つの態様において、本発明は、コポリエステル組成物であって：
該コポリエステル組成物は
（ａ）  ９６〜９８重量％のコポリエステルを含み、
該コポリエステルは
（ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜６５モル％のシクロヘキサンジメタノール残基と
３５〜９９モル％の炭素原子数２〜２０の改質用グリコールと
を含むグリコール成分
を含み；
該コポリエステル組成物はさらに
（ｂ）  （ｉ）メラミンと
（ｉｉ）金属ホスフィン酸塩と
を含む、２〜４重量％の難燃剤混合物を含み、
該コポリエステル組成物はＡＳＴＭ  Ｅ−８４に基づくクラスＡ又はクラス１等級又はＵＬ  ９４に基づくＶ０等級を有しており、
該重量％は、該コポリエステルの重量に基づき、そして
該ジカルボン酸成分の該総モル％は１００モル％であり、そして該グリコール成分の総モル％は１００モル％である、
コポリエステル組成物を含む。
【００１５】
１つの態様において、本発明は、コポリエステル組成物であって：
該コポリエステル組成物は
（ａ）  ９６〜９８重量％のコポリエステルを含み、
該コポリエステルは
（ｉ）  ７０〜１００モル％のテレフタル酸残基と、
０〜３０モル％の炭素原子数８〜１２の改質用芳香族二酸残基と、
を含む二酸成分；及び
（ｉｉ）  １〜６５モル％のシクロヘキサンジメタノール残基と
３５〜９９モル％の炭素原子数２〜２０の改質用グリコールと
を含むグリコール成分
を含み；
該コポリエステル組成物はさらに
（ｂ）  （ｉ）メラミンと
（ｉｉ）金属ホスフィン酸塩と
を含む、２〜４重量％の難燃剤混合物を含み、
該コポリエステル組成物はＡＳＴＭ  Ｅ−８４に基づくクラスＡ又はクラス１等級又はＵＬ  ９４に基づくＶ０等級を有しており、
該重量％は、該コポリエステルの重量に基づき、そして
該ジカルボン酸成分の該総モル％は１００モル％であり、そして該グリコール成分の総モル％は１００モル％である、
コポリエステル組成物を含む。
【００１６】
１つの態様において、本発明は、コポリエステル組成物の製造方法であって、該方法は、
（ａ）  （ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜６５モル％のシクロヘキサンジメタノール残基と
３５〜９９モル％の炭素原子数２〜２０の改質用グリコールと
を含むグリコール成分
を含む、
９６〜９８重量％のコポリエステルと；
（ｂ）  （ｉ）メラミンと
（ｉｉ）金属ホスフィン酸塩と
を含む、２〜４重量％の難燃剤混合物と
をブレンドすることを含み、
該コポリエステル組成物は(1)ＵＬ  ９４  Ｖ０等級又は(2)ＡＳＴＭ  Ｅ−８４に基づくクラスＡ又はクラス１等級を有しており、
該重量％は、該コポリエステルの重量に基づき、そして
該ジカルボン酸成分の該総モル％は１００モル％であり、そして該グリコール成分の総モル％は１００モル％である、
コポリエステル組成物の製造方法を含む。
【００１７】
１つの態様において、本発明は、コポリエステル組成物であって：
該コポリエステル組成物は
（ａ）  ８５重量％超〜９２．５重量％未満のコポリエステルを含み、
該コポリエステルは
（ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜６５モル％のシクロヘキサンジメタノール残基と
３５〜９９モル％の炭素原子数２〜２０の改質用グリコールと
を含むグリコール成分
を含み；
該コポリエステル組成物はさらに
（ｂ）  （ｉ）メラミンと
（ｉｉ）金属ホスフィン酸塩と
を含む、７．５重量％超〜１５重量％未満の難燃剤混合物を含み、
該コポリエステル組成物はＵＬ  ９４  Ｖ０等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、そして
該ジカルボン酸成分の該総モル％は１００モル％であり、そして該グリコール成分の総モル％は１００モル％である、
コポリエステル組成物を含む。
【００１８】
別の態様において、本発明は、コポリエステル組成物の製造方法であって、該方法は、
（ａ）  （ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜３５モル％のシクロヘキサンジメタノール残基と
６５〜９９モル％の炭素原子数２〜２０の改質用グリコールと
を含むグリコール成分
を含む、
８５重量％超〜約９２．５重量％未満のコポリエステルと；
（ｂ）  メラミンと金属ホスフィン酸塩とを含む、７．５重量％超〜１５重量％未満の難燃剤混合物と
を、該コポリエステル組成物を形成するためにブレンドすることを含み、
該コポリエステル組成物はＵＬ  ９４  Ｖ０等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、そして
該ジカルボン酸成分の該総モル％は１００モル％であり、そして該グリコール成分の総モル％は１００モル％である、
コポリエステル組成物の製造方法を含む。
【００１９】
別の態様において、本発明は、コポリエステル組成物を含む物品であって：
該コポリエステル組成物を形成するために、該コポリエステル組成物は
（ａ）  ８５重量％超〜９２．５重量％未満のコポリエステルを含み、
該コポリエステルは
（ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜６５モル％のシクロヘキサンジメタノール残基と
３５〜９９モル％の炭素原子数２〜２０の改質用グリコールと
を含むグリコール成分
を含み；
該コポリエステル組成物はさらに
（ｂ）  メラミンと金属ホスフィン酸塩と
から成る、７．５重量％超〜１５重量％未満の難燃剤混合物を含み、
該コポリエステル組成物はＵＬ  ９４  Ｖ０等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、そして
該ジカルボン酸成分の該総モル％は１００モル％であり、そして該グリコール成分の総モル％は１００モル％である、
コポリエステル組成物を含む物品を含む。
【００２０】
１つの態様において、本発明は、コポリエステル組成物であって：
該コポリエステル組成物は
（ａ）  ９０重量％超〜９８重量％のコポリエステルを含み、
該コポリエステルは
（ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜６５モル％のシクロヘキサンジメタノール残基と
３５〜９９モル％の炭素原子数２〜２０の改質用グリコールと
を含むグリコール成分
を含み；
該コポリエステル組成物はさらに
（ｂ）  （ｉ）メラミンと
（ｉｉ）金属ホスフィン酸塩と
を含む、２重量％超〜１０重量％未満の難燃剤混合物を含み、
該コポリエステル組成物はＡＳＴＭ  Ｅ−８４に基づくクラス１又はクラスＡ等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、そして
該ジカルボン酸成分の該総モル％は１００モル％であり、該グリコール成分の総モル％は１００モル％である、
コポリエステル組成物を含む。
【００２１】
１つの態様において、本発明は、コポリエステル組成物の製造方法であって、該方法は、
（ａ）  （ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜６５モル％のシクロヘキサンジメタノール残基と
３５〜９９モル％の炭素原子数２〜２０の改質用グリコールと
を含むグリコール成分
を含む、
９０重量％超〜約９８重量％のコポリエステルと；
（ｂ）  メラミンと金属ホスフィン酸塩とを含む、２重量％超〜１０重量％未満の難燃剤混合物と
を、該コポリエステル組成物を形成するためにブレンドすることを含み、
該コポリエステル組成物はＡＳＴＭ  Ｅ−８４に基づくクラス１又はクラスＡ等級を有している、
コポリエステル組成物の製造方法を含む。
【００２２】
１つの態様において、本発明は、コポリエステル組成物を含む物品であって：
該コポリエステル組成物を形成するために、該コポリエステル組成物は
（ａ）  ９０重量％超〜９８重量％未満のコポリエステルを含み、
該コポリエステルは
（ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜６５モル％のシクロヘキサンジメタノール残基と
３５〜９９モル％の炭素原子数２〜２０の改質用グリコールと
を含むグリコール成分
を含み；
該コポリエステル組成物はさらに
（ｂ）  メラミンと金属ホスフィン酸塩と
から成る、２重量％超〜１０重量％未満の難燃剤混合物を含み、
該コポリエステル組成物はＡＳＴＭ  Ｅ−８４に基づくクラス１又はクラスＡ等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、そして
該ジカルボン酸成分の該総モル％は１００モル％であり、該グリコール成分の総モル％は１００モル％である、
コポリエステル組成物を含む物品を含む。
【００２３】
１つの態様において、本発明は、コポリエステル組成物の製造方法であって、該方法は、
（ａ）  （ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜６５モル％のシクロヘキサンジメタノール残基と
３５〜９９モル％の炭素原子数２〜２０の改質用グリコールと
を含むグリコール成分
を含む、
９６〜９８重量％のコポリエステルと；
（ｂ）  （ｉ）メラミンと
（ｉｉ）金属ホスフィン酸塩と
を含む
、２〜４重量％の難燃剤混合物と
をブレンドすることを含み、
該コポリエステル組成物は(1)ＵＬ  ９４  Ｖ０等級又は(2)ＡＳＴＭ  Ｅ−８４に基づくクラスＡ又はクラス１等級を有しており、
該重量％は、該コポリエステルの重量に基づき、そして
該ジカルボン酸成分の該総モル％は１００モル％であり、そして該グリコール成分の総モル％は１００モル％である、
コポリエステル組成物の製造方法を含む。
【００２４】
１つの態様において、本発明は、コポリエステル組成物を含む物品であって：
該コポリエステル組成物は
（ａ）  ９６〜９８重量％のコポリエステルを含み、
該コポリエステルは
（ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜６５モル％のシクロヘキサンジメタノール残基と
３５〜９９モル％の炭素原子数２〜２０の改質用グリコールと
を含むグリコール成分
を含み；
該コポリエステル組成物はさらに
（ｂ）  （ｉ）メラミンと
（ｉｉ）金属ホスフィン酸塩と
を含む、２〜４重量％の難燃剤混合物を含み、
該コポリエステル組成物は(1)ＵＬ  ９４  Ｖ０等級又は(2)ＡＳＴＭ  Ｅ−８４に基づくクラスＡ又はクラス１等級を有しており、
該重量％は、該コポリエステルの重量に基づき、そして
該ジカルボン酸成分の該総モル％は１００モル％であり、そして該グリコール成分の総モル％は１００モル％である、
コポリエステル組成物を含む物品を含む。
【００２５】
１つの態様において、本発明は、コポリエステル組成物であって：
該コポリエステル組成物は
（ａ）  ８５重量％超〜９２．５重量％未満のコポリエステルを含み、
該コポリエステルは
（ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜６５モル％のシクロヘキサンジメタノール残基と
３５〜９９モル％の炭素原子数２〜２０の改質用グリコールと
を含むグリコール成分
を含み；
該コポリエステル組成物はさらに
（ｂ）  （ｉ）メラミンと
（ｉｉ）金属ホスフィン酸塩と
を含む、７．５重量％超〜１５重量％未満の難燃剤混合物を含み、
該コポリエステル組成物はＵＬ  ９４  Ｖ０等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、そして
該ジカルボン酸成分の該総モル％は１００モル％であり、そして該グリコール成分の総モル％は１００モル％である、
コポリエステル組成物を含む。
【００２６】
別の態様において、本発明は、コポリエステル組成物の製造方法であって、該方法は、
（ａ）  （ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜６５モル％のシクロヘキサンジメタノール残基と
３５〜９９モル％の炭素原子数２〜２０の改質用グリコールと
を含むグリコール成分
を含む、
８５重量％超〜約９２．５重量％未満のコポリエステルと；
（ｂ）  メラミンと金属ホスフィン酸塩とを含む、７．５重量％超〜１５重量％未満の難燃剤混合物と
を、該コポリエステル組成物を形成するためにブレンドすることを含み、
該コポリエステル組成物はＵＬ  ９４  Ｖ０等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、そして
該ジカルボン酸成分の該総モル％は１００モル％であり、そして該グリコール成分の総モル％は１００モル％である、
コポリエステル組成物の製造方法を含む。
【００２７】
別の態様において、本発明は、コポリエステル組成物を含む物品であって：
該コポリエステル組成物を形成するために、該コポリエステル組成物は
（ａ）  ８５重量％超〜９２．５重量％未満のコポリエステルを含み、
該コポリエステルは
（ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜６５モル％のシクロヘキサンジメタノール残基と
３５〜９９モル％の炭素原子数２〜２０の改質用グリコールと
を含むグリコール成分
を含み；
該コポリエステル組成物はさらに
（ｂ）  メラミンと金属ホスフィン酸塩と
から成る、７．５重量％超〜１５重量％未満の難燃剤混合物を含み、
該コポリエステル組成物はＵＬ  ９４  Ｖ０等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、そして
該ジカルボン酸成分の該総モル％は１００モル％であり、そして該グリコール成分の総モル％は１００モル％である、
コポリエステル組成物を含む物品を含む。
【００２８】
１つの態様において、本発明は、コポリエステル組成物であって：
該コポリエステル組成物は
（ａ）  ９０重量％超〜約９８重量％のコポリエステルを含み、
該コポリエステルは
（ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜６５モル％のシクロヘキサンジメタノール残基と
３５〜９９モル％の炭素原子数２〜２０の改質用グリコールと
を含むグリコール成分
を含み；
該コポリエステル組成物はさらに
（ｂ）  （ｉ）メラミンと
（ｉｉ）金属ホスフィン酸塩と
を含む、２重量％超〜１０重量％未満の難燃剤混合物を含み、
該コポリエステル組成物はＡＳＴＭ  Ｅ−８４に基づくクラス１又はクラスＡ等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、そして
該ジカルボン酸成分の該総モル％は１００モル％であり、そして該グリコール成分の総モル％は１００モル％である、
コポリエステル組成物を含む。
【００２９】
１つの態様において、本発明は、コポリエステル組成物の製造方法であって、該方法は、
（ａ）  （ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜６５モル％のシクロヘキサンジメタノール残基と
３５〜９９モル％の炭素原子数２〜２０の改質用グリコールと
を含むグリコール成分
を含む、
９０重量％超〜約９８重量％のコポリエステルと；
（ｂ）  メラミンと金属ホスフィン酸塩とを含む、２重量％超〜１０重量％未満の難燃剤混合物と
を、該コポリエステル組成物を形成するためにブレンドすることを含み、
該コポリエステル組成物は
ＡＳＴＭ  Ｅ−８４に基づくクラス１又はクラスＡ等級を
有している、
コポリエステル組成物の製造方法を含む。
【００３０】
１つの態様において、本発明は、コポリエステル組成物を含む物品であって：
該コポリエステル組成物を形成するために、該コポリエステル組成物は
（ａ）  ９０重量％超〜９８重量％未満のコポリエステルを含み、
該コポリエステルは
（ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜６５モル％のシクロヘキサンジメタノール残基と
３５〜９９モル％の炭素原子数２〜２０の改質用グリコールと
を含むグリコール成分
を含み；
該コポリエステル組成物はさらに
（ｂ）  メラミンと金属ホスフィン酸塩と
から成る、２重量％超〜１０重量％未満の難燃剤混合物を含み、
該コポリエステル組成物は
ＡＳＴＭ  Ｅ−８４に基づくクラス１又はクラスＡ等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、そして
該ジカルボン酸成分の該総モル％は１００モル％であり、そして該グリコール成分の総モル％は１００モル％である、
コポリエステル組成物を含む物品を含む。
【００３１】
１つの態様では、コポリエステルは、１００モル％のＴＰＡを含む二酸成分、及び３１モル％の１，４−ＣＨＤＭと６９モル％のエチレングリコールとを含むグリコール成分を含み、ジカルボン酸成分の総モル％は１００モル％であり、グリコール成分の総モル％は１００モル％である。
【００３２】
１つの態様では、コポリエステルは、１００モル％のＴＰＡを含む二酸成分、及び３．５モル％の１，４−ＣＨＤＭと９６．５モル％のエチレングリコールとを含むグリコール成分を含み、ジカルボン酸成分の総モル％は１００モル％であり、グリコール成分の総モル％は１００モル％である。
【００３３】
１つの態様では、コポリエステルは、１００モル％のＴＰＡを含む二酸成分、及び１２モル％の１，４−ＣＨＤＭと８８モル％のエチレングリコールとを含むグリコール成分を含み、ジカルボン酸成分の総モル％は１００モル％であり、グリコール成分の総モル％は１００モル％である。
【００３４】
１つの態様では、コポリエステルは、１００モル％のＴＰＡを含む二酸成分、及び２０モル％の１，４−ＣＨＤＭと８０モル％のエチレングリコールと０．１モル％の無水トリメリット酸を含むグリコール成分を含み、ジカルボン酸成分の総モル％は１００モル％であり、グリコール成分の総モル％は１００モル％である。
【００３５】
１つの態様では、コポリエステルは、１００モル％のＴＰＡを含む二酸成分、及び５０モル％の１，４−ＣＨＤＭと５０モル％のエチレングリコールとを含むグリコール成分を含み、ジカルボン酸成分の総モル％は１００モル％であり、グリコール成分の総モル％は１００モル％である。
【００３６】
１つの態様では、コポリエステルは、１００モル％のＴＰＡを含む二酸成分、及び６２．５モル％の１，４−ＣＨＤＭと３７．５モル％のエチレングリコールとを含むグリコール成分を含み、ジカルボン酸成分の総モル％は１００モル％であり、グリコール成分の総モル％は１００モル％である。
【００３７】
１つの態様において、本発明は、コポリエステルと難燃剤混合物とを含むコポリエステル組成物濃縮物を含み、濃縮物は、濃縮物の総重量を基準として１５重量％を上回る難燃剤を含む。
【００３８】
１つの態様において、本発明は、上記のコポリエステル組成物のいずれかを含む物品を含む。
【００３９】
１つの態様において、本発明は、上記コポリエステル組成物のいずれかを含む物品を含み、物品は押し出し、射出成形、又はカレンダリングによって製造される。
【００４０】
１つの態様において、本発明は、上記コポリエステル組成物のいずれかを含むフィルム、シート又は異形材を含む。
【発明を実施するための形態】
【００４１】
本発明の特定の実施態様及び実施例に関する下記の詳細な説明を参照することによって、本発明をより容易に理解することができる。
【００４２】
本発明の目的に従って、本発明の特定の実施態様が「発明の概要」に記載されており、これらを以下にさらに詳しく説明する。また、本発明の他の実施態様もここに説明する。
【００４３】
本発明は、コポリエステルと難燃剤の組み合わせとを含むコポリエステル組成物であって、コポリエステル組成物が良好な難燃性及び良好な耐パンクチャ性を呈するものを提供する。本発明は、衝撃特性を維持しながら難燃性を改善するために、２種のハロゲンフリー難燃性添加剤を組み合わせて使用することを伴う。難燃性添加剤のうちの一方は、アミン含有化合物である。他方は金属ホスフィン酸塩化合物である。難燃剤の組み合わせをコポリエステルと一緒に適宜の濃度で添加すると、ＵＬ  ９４  Ｖ０等級を達成し、そしてＡＳＴＭ  Ｅ−８４に基づく試験時にはクラスＡ等級を達成する一方で、延性計装化衝撃特性（ＡＳＴＭ  Ｄ３７６３）を維持する難燃化組成物が得られる。
【００４４】
本発明において有用なコポリエステルは、芳香族二酸残基と、２種又は３種以上のグリコールの残基とを含む。
【００４５】
本明細書中に使用される「コポリエステル」という用語は、「ポリエステル」を含むものとし、また、１種又は２種以上の二官能性カルボン酸及び／又は多官能性カルボン酸と、１種又は２種以上の二官能性ヒドロキシル化合物及び／又は多官能性ヒドロキシル化合物とを反応させることによって調製された合成ポリマーを意味するものとする。典型的には、二官能性カルボン酸はジカルボン酸であってよく、二官能性ヒドロキシル化合物は二価アルコール、例えばグリコールであってよい。さらに、本出願において使用される互いに交換し得る「二酸」又は「ジカルボン酸」という用語は、多官能性酸、例えば分岐剤を含む。本出願において使用される「グリコール」という用語の一例としては、ジオール、グリコール、及び／又は多官能性ヒドロキシル化合物が挙げられる。或いは、二官能性カルボン酸は、ヒドロキシルカルボン酸、例えばｐ−ヒドロキシ安息香酸であってもよく、そして二官能性ヒドロキシル化合物は、２つのヒドロキシル官能基を有する芳香核、例えばヒドロキノンであってもよい。本明細書中に使用される「残基」という用語は、対応モノマーからの重縮合反応及び／又はエステル化反応によってポリマーに組み込まれた任意の有機構造を意味する。本明細書中に使用される「反復単位」は、カルボニルオキシ基を介して結合されたジカルボン酸残基とジオール残基とを有する有機構造を意味する。このように、例えばジカルボン酸残基は、ジカルボン酸モノマー又はこれと関連する酸ハロゲン化物、エステル、塩、無水物、又はこれらの混合物から誘導されてよい。従って本明細書中に使用されるジカルボン酸という用語は、ジカルボン酸、及び、ポリエステルを形成するためのジオールとの反応プロセスにおいて有用な、関連する酸ハロゲン化物、エステル、半エステル、塩、半塩、無水物、混合無水物、又はこれらの混合物を含む任意のジカルボン酸誘導体を含むものとする。本明細書中に使用される「テレフタル酸」という用語は、テレフタル酸自体、及びその残基、並びに、ポリエステルを形成するためのジオールとの反応プロセスにおいて有用な、関連する酸ハロゲン化物、エステル、半エステル、塩、半塩、無水物、混合無水物、又はこれらの混合物を含む任意のテレフタル酸誘導体を含むものとする。「改質用芳香族二酸」という用語は、テレフタル酸以外の芳香族ジカルボン酸を意味する。「改質用グリコール」という用語は１，４−シクロヘキサンジメタノール以外のグリコールを意味する。
【００４６】
１実施態様の場合、出発材料としてテレフタル酸を使用してよい。別の実施態様の場合、出発材料としてジメチルテレフタレートを使用してよい。別の実施態様の場合、出発材料として且つ／又は中間材料として、テレフタル酸とジメチルテレフタレートとの混合物を使用してよい。
【００４７】
本発明に使用されるコポリエステルは典型的には、ジカルボン酸とジオールとから調製することができる。ジカルボン酸とジオールとは実質的に等しい比率で反応し、これらの対応残基としてコポリエステル・ポリマーに組み込まれる。従って、本発明のコポリエステルは、実質的に等しいモル比率の酸残基（１００モル％）とジオール（及び／又は多官能性ヒドロキシル化合物）残基（１００モル％）とを含有することができるので、反復単位の総モルは１００モル％に等しい。本開示に提供されたモル・パーセンテージは従って、酸残基の総モル、ジオール残基の総モル、反復単位の総モルを基準としてよい。例えば、総酸残基を基準として３０モル％のイソフタル酸を含有するコポリエステルは、コポリエステルが全部で１００モル％の酸残基のうち、３０モル％のイソフタル酸残基を含有することを意味する。従って、酸残基１００モル毎に３０モルのイソフタル酸残基がある。別の例において、総ジオール残基を基準として３０モル％の１，４−シクロヘキサンジメタノールを含有するコポリエステルは、コポリエステルが全部で１００モル％のジオール残基のうち、３０モル％のシクロヘキサンジメタノール残基を含有することを意味する。従って、ジオール残基１００モル毎に３０モルの１，４−シクロヘキサンジメタノール残基がある。
【００４８】
コポリエステルは７０〜１００モル％の芳香族二酸を含む。１実施態様では、コポリエステルは７０〜１００モル％のテレフタル酸（ＴＰＡ）を含む。或いは、コポリエステルは８０〜１００モル％のＴＰＡ、又は９０〜１００モル％のＴＰＡ、又は９５〜１００モル％のＴＰＡ、又は１００モル％のＴＰＡを含む。本開示の目的において、「テレフタル酸」及び「ジメチルテレフタレート」という用語は相互に交換可能に使用される。
【００４９】
テレフタル酸に加えて、本発明において有用なコポリエステルのジカルボン酸成分は、最大３０モル％、最大２０モル％、最大１０モル％、最大５モル％、又は最大１モル％の１種又は２種以上の改質用芳香族ジカルボン酸を含むことができる。さらに別の実施態様は０モル％の改質用芳香族ジカルボン酸を含む。従って、１種又は２種以上の改質用芳香族ジカルボン酸が存在するならば、その量は前記終点値のうちのいずれか、例えば０．０１〜３０モル％、０．０１〜２０モル％、０．０１〜１０モル％、０．０１〜５モル％、０．０１〜１モル％を範囲とすることができる。１実施態様の場合、本発明において使用してよい改質用芳香族ジカルボン酸の一例としては、最大炭素原子数が２０であり、線状、パラ配向型、又は対称であるものが挙げられる。本発明において使用されてよい改質用芳香族ジカルボン酸の一例としては、イソフタル酸、４，４’−ビフェニルジカルボン酸、１，４−、１，５−、２，６−、２，７−ナフタレンジカルボン酸、及びトランス−４，４’−スチルベンジカルボン酸、及びこれらのエステルが挙げられる。１実施態様の場合、改質用芳香族ジカルボン酸はイソフタル酸である。
【００５０】
本発明において有用なコポリエステルのカルボン酸成分はさらに、最大１０モル％の、例えば最大５モル％又は最大１モル％の炭素原子数２〜１６の１種又は２種以上の脂肪族ジカルボン酸、例えばマロン酸、コハク酸、グルタル酸、アジピン酸、ピメリン酸、スベリン酸、アゼライン酸、及びドデカン二酸でさらに改質することができる。特定の実施態様は、０．０１モル％以上、例えば０．１モル％以上、又は１モル％以上、又は５モル％以上、又は１０モル％以上の１種又は２種以上の改質用脂肪族ジカルボン酸を含むこともできる。さらに別の実施態様は０モル％の改質用脂肪族ジカルボン酸を含有する。従って、１種又は２種以上の改質用脂肪族ジカルボン酸が存在するならば、その量は前記終点値のうちのいずれか、例えば０．０１〜１０モル％、及び０．１〜１０モル％を範囲とすることができる。ジカルボン酸成分の総モル％は１００モル％である。
【００５１】
テレフタル酸のエステル、及び他の改質用ジカルボン酸又はこれらの対応するエステル及び／又は塩をジカルボン酸の代わりに使用してよい。ジカルボン酸エステルの好適な一例としては、ジメチル、ジエチル、ジプロピル、ジイソプロピル、ジブチル、及びジフェニルエステルが挙げられる。１実施態様の場合、エステルは、メチル、エチル、プロピル、イソプロピル、及びフェニルエステルのうちの少なくとも１種から選択される。
【００５２】
本発明のコポリエステル組成物における有用なコポリエステルは、ジオール残基又は二酸残基の総モル・パーセンテージを基準として、０〜１０モルパーセント、例えば０．０１〜５モルパーセント、０．０１〜１モルパーセント、０．０５〜５モルパーセント、０．０５〜１モルパーセント、又は０．１〜０．７モルパーセントのそれぞれ１つ又は２つ以上の分岐モノマー残基を含むことができる。分岐モノマーはここでは分岐剤とも呼ばれ、３つ又は４つ以上のカルボキシル置換基、ヒドロキシル置換基、又はこれらの組み合わせを有している。特定の実施態様の場合、分岐モノマー又は分岐剤は、ポリエステルの重合前及び／又は重合中及び／又は重合後に添加してよい。本発明において有用なコポリエステルは、このように線状又は分岐状であり得る。
【００５３】
分岐モノマーの一例としては、多官能性酸又は多官能性アルコール、例えばトリメリット酸、無水トリメリット酸、ピロメリット酸二無水物、トリメチロールプロパン、グリセロール、ペンタエリトリトール、クエン酸、酒石酸、及び３−ヒドロキシグルタル酸などが挙げられる。１実施態様の場合、分岐モノマー残基は、０．１〜０．７モルパーセントの、下記のもの、すなわち無水トリメリット酸、ピロメリット酸二無水物、グリセロール、ソルビトール、１，２，６−ヘキサントリオール、ペンタエリトリトール、トリメチロールエタン、及び／又はトリメシン酸のうちの少なくとも１種から選択された１つ又は２つ以上の残基を含むことができる。分岐モノマーは、ポリエステル反応混合物に添加してよく、或いは例えば米国特許第５，６５４，３４７号明細書及び５，６９６，１７６号明細書（分岐モノマーに関連するこれらの開示内容が、参照することにより本明細書中に組み入れられる）に記載されているような濃縮物の形態のポリエステルとブレンドしてもよい。
【００５４】
コポリエステルの下記実施態様の全ては、本発明の実施態様の全てにおいて有用である。特定の実施態様において、コポリエステルのグリコール成分はエチレングリコールと、１，４−シクロヘキサンジメタノールとを含む。１実施態様の場合、コポリエステルのグリコール成分は、１〜６５モル％の１，４−シクロヘキサンジメタノールと、３５〜９９モル％のエチレングリコールとを含む。１実施態様の場合、コポリエステルのグリコール成分は、１〜５０モル％の１，４−シクロヘキサンジメタノールと、５０〜９９モル％のエチレングリコールとを含む。１実施態様の場合、コポリエステルのグリコール成分は、約１〜３１モル％の１，４−シクロヘキサンジメタノールと、約６９〜９９モル％のエチレングリコールとを含む。１実施態様の場合、コポリエステルのグリコール成分は、約３１モル％の１，４−シクロヘキサンジメタノールと、約６９モル％のエチレングリコールとを含む。１実施態様の場合、コポリエステルのグリコール成分は、約５〜６５モル％の１，４−シクロヘキサンジメタノールと、約３５〜９５モル％のエチレングリコールとを含む。１実施態様の場合、コポリエステルのグリコール成分は、約５〜５０モル％の１，４−シクロヘキサンジメタノールと、約５０〜９５モル％のエチレングリコールとを含む。１実施態様の場合、コポリエステルのグリコール成分は、約１０〜６５モル％の１，４−シクロヘキサンジメタノールと、約３５〜９０モル％のエチレングリコールとを含む。１実施態様の場合、コポリエステルのグリコール成分は、約１０〜５０モル％の１，４−シクロヘキサンジメタノールと、約５０〜９０モル％のエチレングリコールとを含む。１実施態様の場合、コポリエステルのグリコール成分は、約２０〜６５モル％の１，４−シクロヘキサンジメタノールと、約３５〜８０モル％のエチレングリコールとを含む。１実施態様の場合、コポリエステルのグリコール成分は、約２０〜５０モル％の１，４−シクロヘキサンジメタノールと、約５０〜８０モル％のエチレングリコールとを含む。１実施態様の場合、コポリエステルのグリコール成分は、約３０〜６５モル％の１，４−シクロヘキサンジメタノールと、約３５〜７０モル％のエチレングリコールとを含む。１実施態様の場合、コポリエステルのグリコール成分は、約３０〜５０モル％の１，４−シクロヘキサンジメタノールと、約５０〜７０モル％のエチレングリコールとを含む。
【００５５】
１，４−シクロヘキサンジメタノールはシス、トランス、又は、例えばシス／トランス比６０：４０〜４０：６０のこれらの混合物であってよい。別の実施態様の場合、トランス−１，４−シクロヘキサンジメタノールは６０〜８０モル％の量で存在することができる。或いは、１，２−及び１，３−シクロヘキサンジメタノールを個別に、又は互いに組み合わせて且つ／又は１，４−シクロヘキサンジメタノールと組み合わせて使用してよい。
【００５６】
本発明の実施態様の全てにおいて有用なコポリエステル組成物のコポリエステル部分のグリコール成分は、エチレングリコール又は１，４−シクロヘキサンジメタノールではない、２５モル％以下の１種又は２種以上の改質用グリコールを含有することができ、１つの実施態様では、本発明において有用なコポリエステルは１５モル％未満の１種又は２種以上の改質用グリコールを含有してよい。別の実施態様の場合、本発明において有用なコポリエステルは１０モル％以下の１種又は２種以上の改質用グリコールを含有してよい。別の実施態様の場合、本発明において有用なコポリエステルは５モル％以下の１種又は２種以上の改質用グリコールを含有してよい。別の実施態様の場合、本発明において有用なコポリエステルは３モル％以下の１種又は２種以上の改質用グリコールを含有してよい。別の実施態様の場合、本発明において有用なコポリエステルは０モル％の１種又は２種以上の改質用グリコールを含有してよい。特定の実施態様は、０．０１モル％以上、例えば０．１モル％以上、１モル％以上、５モル％以上、又は１０モル％以上の1種又は２種以上の改質用グリコールを含有することもできる。従って1種又は２種以上の改質用グリコールが存在するならば、その量は前記終点値のうちのいずれか、例えば０．０１〜１５モル％、及び０．１〜１０モル％を範囲とすることができる。
【００５７】
本発明の全ての実施態様において有用なコポリエステルにおいて有用な改質用グリコールは、エチレングリコール及び１，４−シクロヘキサンジメタノール以外のジオールを意味し、その炭素原子数は２〜１６であってよい。好適な改質用グリコールの一例としては、１，２−プロパンジオール、１，３−プロパンジオール、ネオペンチルグリコール、１，４−ブタンジオール、１，５−ペンタンジオール、１，６−ヘキサンジオール、ｐ−キシレングリコール、２，２，４，４−テトラメチルシクロブタン−１，３−ジオール又はこれらの混合物が挙げられる。別の実施態様では、改質用グリコールは１，３−プロパンジオール及び／又は１，４−ブタンジオールである。
【００５８】
２種の難燃性材料のうちの第１のものは、メラミンとして知られている種類の窒素含有難燃剤に由来する材料である。この種類の材料の一例としてはメラミンシアヌレート、メラミンポリホスフェート、及びメラミンホスフェートが挙げられる。これらのメラミンは「Melapur」の商品名でBASF/Cibaから入手可能である。
【００５９】
第２の難燃性材料は、金属ホスフィン酸塩として知られている種類の材料に由来するものである。この種類の材料の一例としては、ホスフィン酸アルミニウム又はホスフィン酸亜鉛が挙げられる。これらの金属ホスフィン酸塩は、Exolitの商品名でClariantから種々の形態で入手可能である。
【００６０】
難燃性を改善するために２種類の難燃剤を組み合わせることが示唆されてはいるが、本発明の場合、難燃性コポリエステル組成物を達成するために使用する、コポリエステル中の難燃剤レベルが予想外に低い。（ガラス繊維強化型ポリ（１，４−ブチレンテレフタレート）中の金属ホスフィン酸塩及びメラミンシアヌレートと組み合わされた金属ホスフィン酸塩の難燃性メカニズム）Ulrike, B Schartel, B. Macromolecular Materials and Engineering, 200, 293, pp. 206-217）。Clariant及びBASF/Cibaの開示内容は、ポリマー量を基準として、より高いレベルの組み合わせ難燃剤を使用することを例示している。Clariantは２つの例、すなわち３０％のガラス繊維で充填された強化ナイロン６６組成物と、３０％のガラス繊維で充填されたポリブチレンテレフタレート（ＰＢＴ）組成物とを提供した。ナイロン６６組成物の場合、ＵＬ  ９４  Ｖ０等級を達成するために必要となる難燃剤レベルは１６％であった。ナイロン６６調製物はガラス繊維で３０％充填されているので、調製物中の難燃剤の有効パーセンテージは２３％であった。ＰＢＴ組成物の場合、ＵＬ  ９４  Ｖ０等級を達成するために必要となる難燃剤レベルは２０％であった。この場合、ＵＬ  ９４  Ｖ０等級を達成するための、調製物中の難燃剤の有効パーセンテージは２９％であった。
【００６１】
これとは異なり、本発明の特定の実施態様は、延性耐パンクチャ性（計装化衝撃ＡＳＴＭ  Ｄ３７６３）を８ジュールを上回るように維持しながら、ＵＬ  ９４  Ｖ０等級の組み合わせを達成するために５％のメラミンシアヌレートと５％のホスフィン酸アルミニウムと９０％のコポリエステルとを使用する。コポリエステルの重量を基準としたこの１０％という難燃剤ローディング率は、上述のナイロン６６及びＰＢＴを使用したClariant及びBASF/Cibaの例よりも著しく低い。加えて、ＵＬ  ９４  Ｖ０等級又は衝撃特性を維持するがしかし両方の特性を維持することはない種々様々な難燃剤レベル及び組み合わせもある。２．５％のホスフィン酸アルミニウム／２．５％のメラミンシアヌレートを有する組成物、又は２．５％ホスフィン酸アルミニウム／５％のメラミンシアヌレートを有する組成物は耐パンクチャ性を維持したがしかしＵＬ  ９４  Ｖ０等級を達成することはなかった。５％のホスフィン酸アルミニウム／１０％のメラミンシアヌレートを有する組成物、又は１０％ホスフィン酸アルミニウム／５％のメラミンシアヌレートを有する組成物は両方ともＵＬ  ９４  Ｖ０等級を達成したが、しかし両組成物とも、耐パンクチャ性において脆性破壊を有した（計装化衝撃ＡＳＴＭ  Ｄ３７６３）。本発明は、７．５％〜１５％の難燃剤添加率がＵＬ  ９４  Ｖ０と耐パンクチャ性の維持との組み合わせをもたらすという予想外の発見である。
【００６２】
１態様の場合、ＵＬ  ９４  Ｖ０等級であること、及び最大負荷時のエネルギーが少なくとも８ジュールであることを満たすのに有用な本発明のコポリエステル組成物は、７．５重量％超〜１５重量％未満の、メラミンと金属ホスフィン酸塩とを含む難燃剤混合物を含む。１態様の場合、本発明のコポリエステル組成物は、８重量％超〜１５重量％未満又は９重量％超〜１３重量％未満の、メラミンと金属ホスフィン酸塩とを含む難燃剤混合物を含み、重量％はコポリエステルの重量を基準とする。
【００６３】
ＵＬ  ９４  Ｖ０等級であること、及び最大負荷時のエネルギーが少なくとも８ジュールであることを満たすのに有用な本発明のコポリエステル組成物の全ての実施態様において、具体的な範囲の上記難燃剤混合物が有用である。１実施態様において、メラミンと金属ホスフィン酸塩との混合物を含む難燃剤混合物は、７．５重量％超〜１５重量％未満又は７．５重量％超〜約１４重量％又は７．５重量％超〜約１３重量％又は７．５重量％超〜約１２重量％又は７．５重量％超〜約１１重量％又は７．５重量％超〜約１０重量％又は７．５重量％超〜約９重量％又は７．５重量％超〜約８重量％であり、重量％はコポリエステルの重量を基準とする。別の実施態様において、メラミンと金属ホスフィン酸塩との混合物を含む難燃剤混合物は、約８重量％〜１５重量％未満又は約８重量％〜約１４重量％又は約８重量％〜１３重量％又は約８重量％〜約１２重量％又は約８重量％〜約１１重量％又は約８重量％〜約１０重量％又は約８重量％〜約９重量％であり、重量％はコポリエステルの重量を基準とする。別の実施態様において、メラミンと金属ホスフィン酸塩との混合物を含む難燃剤混合物は、約９重量％〜１５重量％未満又は約９重量％〜約１４重量％又は約９重量％〜約１３重量％又は約９重量％〜約１２重量％又は約９重量％〜約１１重量％又は約９重量％〜約１０重量％であり、重量％はコポリエステルの重量を基準とする。別の実施態様において、メラミンと金属ホスフィン酸塩との混合物を含む難燃剤混合物は、約１０重量％〜１５重量％未満又は約１０重量％〜約１４重量％又は約１０重量％〜約１３重量％又は約１０重量％〜約１２重量％又は約１０重量％〜約１１重量％であり、重量％はコポリエステルの重量を基準とする。別の実施態様において、メラミンと金属ホスフィン酸塩との混合物を含む難燃剤混合物は、約１１重量％〜１５重量％未満又は約１１重量％〜約１４重量％又は約１１重量％〜約１３重量％又は約１１重量％〜約１２重量％であり、重量％はコポリエステルの重量を基準とする。別の実施態様において、メラミンと金属ホスフィン酸塩との混合物を含む難燃剤混合物は、約１２重量％〜１５重量％未満又は約１２重量％〜約１４重量％又は約１２重量％〜約１３重量％であり、重量％はコポリエステルの重量を基準とする。別の実施態様において、メラミンと金属ホスフィン酸塩との混合物を含む難燃剤混合物は、約１３重量％〜１５重量％未満又は約１３重量％〜約１４重量％であり、重量％はコポリエステルの重量を基準とする。別の実施態様において、メラミンと金属ホスフィン酸塩との混合物を含む難燃剤混合物は、約１４重量％〜１５重量％未満であり、重量％はコポリエステルの重量を基準とする。
【００６４】
本発明の特定の実施態様では、コポリエステル中の火炎液滴(flaming droplet)の発生は、２．５重量％のホスフィン酸アルミニウム及び２．５重量％のメラミンシアヌレート、又は２．５重量％のホスフィン酸アルミニウム及び５重量％のメラミンシアヌレートを有するコポリエステル組成物中で低減又は排除される。これにより、ＵＬ  ９４  Ｖ２等級がもたらされた。本発明の特定の実施態様は、上記コポリエステルのうちのいずれか、及び５重量％未満のメラミンと５重量％の金属ホスフィン酸塩とを含む難燃剤の組み合わせ、及び０．５〜２．０重量％のドリップ抑制剤を含むコポリエステル組成物を含む。ドリップ抑制剤はフルオロポリマーを含む。本発明の特定の実施態様は、上記コポリエステルのうちのいずれか、及びメラミンと金属ホスフィン酸塩との７．５重量％未満の組み合わせを含む難燃剤の組み合わせ、及び０．５〜２．０重量％のドリップ抑制剤を含むコポリエステル組成物を含み、コポリエステル組成物はＵＬ  ９４  Ｖ０等級を有する。本発明の特定の実施態様は、上記コポリエステルのうちのいずれか、及びメラミンと金属ホスフィン酸塩との約２．５重量％未満の組み合わせを含む難燃剤の組み合わせ及び０．５〜２．０重量％のドリップ抑制剤を含むコポリエステル組成物を含み、コポリエステル組成物はＵＬ  ９４  Ｖ０等級を有する。ドリップ抑制剤はフルオロポリマーを含む。フルオロポリマーの一例としてはTeflon（登録商標）が挙げられる。
【００６５】
さらに、（ナイロン６６及びＰＢＴ中の使用レベルに関して上述したような、難燃性ポリマー及びプラスチックにおいて典型的に報告されている難燃剤量と比較して）極めて少量の２種の難燃性添加剤を使用することによって、ＡＳＴＭ  Ｅ−８４に基づいて試験すると、種々の建築基準法のクラスＡ又はクラス１を達成し得ることが判っている。Spectar（登録商標）14471コポリエステル及びProvista NXT（両方とも米国テネシー州Kingsport在Eastman Chemical Companyから入手）の試料を、種々の添加率のメラミンシアヌレート（例えばCiba/BASFのMelapur MC 25）及びホスフィン酸アルミニウム（例えばClariantのExolit OP 1240）と一緒にコンパウンディングした。９０％のＰＥＴＧ／５％のメラミンシアヌレート／５％のホスフィン酸アルミニウムとから成る調製物を、セメントボード及び石膏ボードの両方に付着させ、そしてＡＳＴＭ  Ｅ−８４に基づいて試験すると、調製物は種々の建築基準法のクラスＡ又はクラス１を達成した。９６％のＰＥＴＧ／２％のメラミンシアヌレート／２％のホスフィン酸アルミニウムとから成る調製物を、セメントボードに付着させ、そしてＡＳＴＭ  Ｅ−８４に基づいて試験すると、調製物は種々の建築基準法のクラスＡ又はクラス１を達成した。９６％のProvista NXT／２％のメラミンシアヌレート／２％ホスフィン酸アルミニウムとから成る調製物を、修正ＡＳＴＭ  Ｅ−８４テストに従って試験し（基板に付着させる代わりに、ワイヤメッシュによって支持された、１０インチ幅、２４フィート長のストリップにおいて試料を試験する）、調製物は種々の建築基準法のクラスＡ又はクラス１を達成した。
【００６６】
クラスＡ又はクラス１の可燃性等級は、火炎伝播指数（flame spread index：ＦＳＩ）が２５以下であり、煙発生指数（smoke developed index：ＳＤＩ）が４５０以下であることを必要とする。９６％のＰＥＴＧ／２％のメラミンシアヌレート／２％のホスフィン酸アルミニウムの調製物は、セメント・ボードに付着させると、１５  ＦＳＩ及び２５０  ＳＤＩを達成し、そしてＴＭＡ／２％のメラミンシアヌレート／２％のホスフィン酸アルミニウムで改質された９６％のＰＥＴＧの調製物は５  ＦＳＩ及び２５０  ＳＤＩを達成した。９０％のＰＥＴＧ／５％のメラミンシアヌレート／５％のホスフィン酸アルミニウムから、難燃剤成分濃度がより低い、９６％のＰＥＴＧ／２％のメラミンシアヌレート／２％のホスフィン酸アルミニウムまでの調製物の範囲は、クラスＡ又はクラス１等級を満たす。本発明の１実施態様では、ＦＳＩ及びＳＤＩの結果は、９８％のＰＥＴＧ／１％のメラミンシアヌレート／１％のホスフィン酸アルミニウムまでのより低い難燃剤成分濃度の調製物によってクラスＡ又はクラス１等級を満たすことが可能であることを示唆している。
【００６７】
ＡＳＴＭ  Ｅ−８４等級であること、及び最大負荷時のエネルギーが少なくとも８ジュールであることを満たすのに有用な本発明のコポリエステル組成物の全ての実施態様において、下記具体的な範囲の上記難燃剤混合物が有用である。１実施態様の場合、メラミンと金属ホスフィン酸との混合物を含む難燃剤混合物は２重量％超〜１０重量％又は２重量％超〜約９重量％又は２重量％超〜約８重量％又は２重量％超〜約７重量％又は２重量％超〜約６重量％又は２重量％超〜約５重量％又は２重量％超〜約４重量％又は２重量％超〜約３重量％であり、重量％はコポリエステルの重量を基準とする。別の実施態様の場合、メラミンと金属ホスフィン酸との混合物を含む難燃剤混合物は約３重量％〜１０重量％未満又は約３重量％〜約９重量％又は約３重量％〜約８重量％又は約３重量％〜約７重量％又は約３重量％〜約６重量％又は約３重量％〜約５重量％又は約３重量％〜約４重量％であり、重量％はコポリエステルの重量を基準とする。別の実施態様の場合、メラミンと金属ホスフィン酸との混合物を含む難燃剤混合物は約４重量％〜１０重量％未満又は約４重量％〜約９重量％又は約４重量％〜約８重量％又は約４重量％〜約７重量％又は約４重量％〜約６重量％又は約４重量％〜約５重量％であり、重量％はコポリエステルの重量を基準とする。
【００６８】
ＡＳＴＭ  Ｄ２５６に記載されているようなノッチ付きアイゾッド衝撃強度が、一般的な靱性測定方法である。アイゾッド法によって試験すると、ポリマーは、試験片が破断して２つの別々の部分になる完全破断破壊モード、又は試験片が１つの部分のままである部分破断・非破断欠損モードを呈することができる。完全破断欠損モードは低エネルギー破壊と関連付けられる。部分破断・非破断欠損モードは高エネルギー破壊と関連付けられる。
【００６９】
本発明において有用なコポリエステル組成物は、下記特性のうちの１つ又は２つ以上の特性を有することができる。１実施態様の場合、本発明において有用なコポリエステル組成物は、耐パンクチャ性によって示されるように、ＡＳＴＭ  Ｄ３７６３に基づいて定義された１００ｍｍ  ｘ  １００ｍｍ  ｘ  １．５ｍｍ厚のプラークのバーによって、２３℃における最大負荷時の計装化エネルギー約１４ジュールを呈する。１実施態様の場合、本発明において有用なコポリエステル組成物は、ＡＳＴＭ  Ｄ３７６３に基づいて定義された１００ｍｍ  ｘ  １００ｍｍ  ｘ  １．５ｍｍ厚のプラークのバーによって、２３℃における最大負荷時の計装化エネルギー約８．０ジュールを呈する。１実施態様の場合、本発明において有用なコポリエステル組成物は、ＡＳＴＭ  Ｄ３７６３に基づいて定義された１００ｍｍ  ｘ  １００ｍｍ  ｘ  １．５ｍｍ厚のプラークのバーによって、２３℃における最大負荷時の計装化エネルギー７．０ジュール超を呈する。
【００７０】
メラミンシアヌレート／ホスフィン酸アルミニウムの組み合わせは、難燃剤なしのコポリエステルと比較してコポリエステルのノッチ付きアイゾッド衝撃強度を低下させた。本発明の特定の実施態様は、コポリエステル組成物のノッチ付きアイゾッド衝撃強度を改善するために耐衝撃性改質剤を含む。耐衝撃性改質剤は、例えばアクリロニトリルブタジエンスチレン（ＡＢＳ）、メチルメタクリレートブタジエンスチレン（ＭＢＳ）、アクリル（ブチルアクリレートメチルアクリレート）、コポリエステルエーテルコポリマー（ＣＯＰＥ、Eastman Chemical Companyの商品名ECDEL）、エチレンメタクリレートコポリマー（ＥＭＡＣ）、脂肪族芳香族コポリエステル（Eastman Chemical Companyの商品名Eastar Bio）、及び反応性アクリル（エチレンアクリルエステルグリシジルメタクリレート）を含むプラスチック及び／又はエラストマーを含む。
【００７１】
本発明において有用なコポリエステル組成物のポリエステル部分は、文献から知られている方法によって、例えば均質溶液中のプロセスによって、溶融物中のエステル交換法によって、及び二相界面法によって形成することができる。好適な方法の一例としては、１００℃〜３１５℃の温度で、０．１〜７６０ｍｍ  Ｈｇの温度で、コポリエステルを形成するのに十分な時間にわたって、１種又は２種以上のジカルボン酸と１種又は２種以上のグリコールとを反応させる工程が挙げられる。コポリエステルを生成する方法に関して米国特許第３，７７２，４０５号明細書を参照されたい。このような方法に関する開示内容は参照することによって本明細書中に組み込まれる。
【００７２】
別の態様において、本発明は下記方法、すなわち：
（Ｉ）  初期コポリエステルを生成するのに十分な時間にわたって、１５０〜２４０℃の温度で、触媒の存在において本発明のコポリエステルのうちのいずれかに有用なモノマーを含む混合物を加熱し；
（ＩＩ）  工程（Ｉ）の初期コポリエステルを１〜４時間にわたって２４０〜３２０℃の温度で加熱し；そして
（ＩＩＩ）  いかなる未反応グリコールをも除去する
ことを含む方法によって生成されたコポリエステルを含むフィルム又はシートに関する。
【００７３】
この方法において使用するのに適した触媒の一例としては、有機亜鉛又は錫化合物が挙げられる。このタイプの触媒の使用は当業者によく知られている。本発明において有用な触媒の例としては、酢酸亜鉛、ブチル錫ｔｒｉｓ−２−エチルヘキサノエート、ジブチル錫ジアセテート、及びジブチル錫オキシドが挙げられる。他の触媒の一例としては、チタン、亜鉛、マンガン、リチウム、ゲルマニウム、及びコバルトが挙げられる。触媒量は、触媒金属を基準として、そして最終ポリマーの重量を基準として、１０ｐｐｍ〜２０，０００ｐｐｍ又は１０ｐｐｍ〜１０，０００ｐｐｍ又は１０ｐｐｍ〜５，０００ｐｐｍ又は１０ｐｐｍ〜１，０００ｐｐｍ又は１０ｐｐｍ〜５００ｐｐｍ又は１０ｐｐｍ〜３００ｐｐｍ又は１０ｐｐｍ〜２５０ｐｐｍであり得る。このプロセスはバッチ法又は連続法で実施することができる。
【００７４】
典型的には、工程（Ｉ）は５０重量％以上のグリコールが反応するまで実施することができる。工程（Ｉ）は、大気圧〜１００ｐｓｉｇの圧力下で実施してよい。本発明において有用な触媒のうちのいずれかとの関連において使用される「反応生成物」という用語は、触媒と、ポリエステルを形成する際に使用されるモノマーのいずれかとの重縮合又はエステル化反応の任意の生成物、並びに触媒と任意の他のタイプの添加剤との重縮合又はエステル化反応の生成物を意味する。
【００７５】
典型的には、工程（ＩＩ）及び工程（ＩＩＩ）は同時に行うことができる。これらの工程は、当業者に知られた方法によって、例えば０．００２ｐｓｉｇ〜大気圧未満の圧力下に反応混合物を置くことによって、又は高温窒素ガスを混合物上に吹き付けることによって実施することができる。
【００７６】
特定の実施態様の場合、コポリエステル濃縮物が、コポリエステル、及びメラミンと金属ホスフィン酸塩とを含む難燃剤の組み合わせを含み、難燃剤は、コポリエステル濃縮物の総重量を基準としてコポリエステル濃縮物の１５重量％超を占める。濃縮物中の難燃剤の組み合わせは、濃縮物の総重量を基準として、コポリエステル濃縮物の２０重量％超又は３０重量％超又は４０重量％超又は５０重量％超又は６０重量％超又は７０重量％超又は８０重量％超又は９０重量％超を占める。
【００７７】
難燃性材料は、物品として最終的に形成するための数多くの方法で、濃縮形態でコポリエステル中に組み入れることができる。
【００７８】
難燃剤をプラスチック・コンパウンディング・ライン、例えば二軸コンパウンディング・ライン内に個々に又は一緒に組み込むことによって、コポリエステル組成物濃縮物を形成する。この事例において、コポリエステル・ペレットを４〜６時間にわたって１５０°Ｆ〜１６０°Ｆで乾燥させることによって、湿分を低減する。次いで、ペレットを押し出し機のスロート内に供給し、そして４３０〜５２０°Ｆで溶融することによって、粘性の熱可塑性材料を生成する。或いは、難燃剤を予めブレンドし、単独の粉末として、ロス・イン・ウェイト・フィーダによって添加するか、又はロス・イン・ウェイト・フィーダにおいて個々に添加する。２つのスクリュの回転が難燃剤をコポリエステル中に分散する。次いで混合物をダイを通して押し出すことによって複数のストランドを生成する。特定の実施態様では、ストランドを水トラフに通すことによってペレットを冷却する。水トラフから出たらストランドを乾燥させ、そしてダイサー内に供給することによってストランドを切断してペレットにする。或いは混合物は、複数の開口を備えた円形の平らなプレート・ダイを通して水中に押し出すこともできる。平らなプレート・ダイは回転カッターを有している。回転カッターはストランドを、これらがダイから押し出されるのに伴ってスライスすることによりペレットを生成する。連続水流がペレットを冷却し、これらを乾燥区間、典型的には遠心分離器に搬送することによって、ペレットを水から分離する。
【００７９】
或いは、難燃剤をプラスチック・コンパウンディング・ライン、例えば２ロータ式連続コンパウンディング・ミキサ（例えばFarrell Continuous Mixer）内に個々に又は一緒に組み込むことによって、コポリエステル組成物濃縮物を形成する。この事例では、コポリエステル・ペレットを１５０〜１６０°Ｆで４〜６時間にわたって乾燥させることによって湿分を低減する。コポリエステル・ペレット及び難燃剤を連続ミキサのスロート内に供給し、４３０°〜５２０°Ｆで溶融して均質混合物にする。放出オリフィスの面積を変化させることによって、ミキサの出力速度を制御する。溶融物をスライスして「ローフ(loaves)」にし、２つのロール・ミル又は一軸押し出し機のスロートに供給することができる。溶融物が２ロール式ミルに供給される場合、溶融物はロールの一方を覆うことによって濃縮物シートを形成し、このシートを切断してストリップにし、これらのストリップは一軸押し出し機のスロートに供給される。次いで混合物を、ダイを通して押し出すことによって、複数のストランドを生成する。ストランドを水トラフに通すことによってペレットを冷却する。水トラフから出たらストランドを乾燥させ、そしてダイサー内に供給することによってストランドを切断してペレットにする。或いは混合物は、複数の開口を備えた円形の平らなプレート・ダイを通して水中に押し出すこともできる。平らなプレート・ダイは回転カッターを有している。回転カッターはストランドを、これらがダイから押し出されるのに伴ってスライスすることによりペレットを生成する。連続水流がペレットを冷却し、これらを乾燥区間、典型的には遠心分離器に搬送することによって、ペレットを水から分離する。「ローフ」（比較的大きい濃縮物部分）が一軸押し出し機に供給される事例では、混合物をダイを通して押し出すことによって複数のストランドを生成する。ストランドを水トラフに通すことによってペレットを冷却することができる。水トラフから出たらストランドを乾燥させ、そしてダイサー内に供給することによってストランドを切断してペレットにする。或いは混合物は、複数の開口を備えた円形の平らなプレート・ダイを通して水中に押し出すこともできる。平らなプレート・ダイは回転カッターを有している。回転カッターはストランドを、これらがダイから押し出されるのに伴ってスライスすることによりペレットを生成する。連続水流がペレットを冷却し、これらを乾燥区間、典型的には遠心分離器に搬送することによって、ペレットを水から分離する。
【００８０】
或いは、難燃剤を高強度ミキサ、例えばBanbury（登録商標）バッチ型ミキサ内に個々に又は一緒に組み込むことによって、コポリエステル組成物濃縮物を形成する。この事例では、コポリエステル・ペレットを１５０〜１６０°Ｆで４〜６時間にわたって乾燥させることによって湿分を低減することができる。コポリエステル・ペレット及び難燃剤を高強度ミキサ内に装入し、そしてペレット／難燃剤混合物を圧縮するようにラムを混合チャンバ内に降下させる。２つの回転ミキサ・ブレードがペレットを溶融し、そして難燃剤を溶融物中に分散する。所期温度に達したら、ミキサ底部でドアを開き、混合物を２ロール・ミルに落下させる。次いで２ロール・ミルから生じたリボンを一軸押し出し機に供給することができる。次いで混合物を、ダイを通して押し出すことによって複数のストランドを生成する。ストランドを水トラフに通すことによってペレットを冷却することができる。水トラフから出たらストランドを乾燥させ、そしてダイサー内に供給することによってストランドを切断してペレットにする。或いは混合物は、複数の開口を備えた円形の平らなプレート・ダイを通して水中に押し出すこともできる。平らなプレート・ダイは回転カッターを有している。回転カッターはストランドを、これらがダイから押し出されるのに伴ってスライスすることによりペレットを生成する。連続水流がペレットを冷却し、これらを乾燥区間、典型的には遠心分離器に搬送することによって、ペレットを水から分離する。
【００８１】
本発明において有用なフィルム及び／又はシートは、当業者には明らかないかなる厚さを有することもできる。１実施態様において、本発明のフィルムの厚さは３０ミル未満又は２０ミル未満又は１０ミル未満又は５ミル未満である。１実施態様の場合、本発明のシートの厚さは３０ミル未満である。１実施態様の場合、本発明のシートの厚さは３０ミル〜１００ミル又は３０ミル〜２００ミル又は３ミル〜５００ミルである。
【００８２】
本発明はさらに、本発明のポリマー組成物を含むフィルム及び／又はシートに関する。ポリエステルをフィルム及び／又はシートに形成する方法は当業者によく知られている。本発明のフィルム及び／又はシートの一例としては、押し出しフィルム及び／又はシート、カレンダリング加工フィルム及び／又はシート、圧縮成形フィルム及び／又はシート、射出成形フィルム又はシート、及び溶液流延フィルム及び／又はシートが挙げられる。フィルム及び／又はシートの製造方法の一例としては、押し出し、カレンダリング、押し出し成形、圧縮成形、及び溶液流延が挙げられる。これらのフィルム又はシートは、更なる処理、例えば延伸（一軸又は二軸）、ヒートセット、表面処理などによって形成されてよく、又はこのような処理を施してよい。
【００８３】
本発明は、コポリエステル組成物を含むプラスチック物品を含む。プラスチック物品は、例えば、連続的なフラット・シート又は異形材を製造するためのコポリエステル組成物の押し出し、又は不連続な物品を形成するための射出成形、又は連続的なフィルム又はシートを製造するためのカレンダリングを含むプロセスによって形成してよい。
【００８４】
本発明の１実施態様はフラット・シート又は異形材を含む。シート又は異形材は、フラット・シート又は異形材を製造するためにコポリエステル組成物を押し出すことによって調製される。この事例では、コポリエステル組成物のペレットを１５０〜１６０°Ｆで４〜６時間にわたって乾燥させ、次いで一軸押し出し機、二軸押し出し機、又は円錐二軸押し出し機に供給する。コポリエステル組成物ペレットをスクリュによって押し出し機バレルの下流に搬送して圧縮することによって、ペレットを溶融し、そして押し出し機の端部から溶融物を放出する。溶融物をスクリーニング装置に通すことによって破片を除去し、且つ／又はメルトポンプに通すことによって、押し出し機に起因する圧力変動を低減する。次いで溶融物をダイに通すことにより、連続的なフラット・シートを形成するか、又は異形材用ダイ内に供給することによって、連続的な形状を形成する。フラット・シート用ダイを含む本発明の１実施態様の場合、溶融物を典型的には３つの、一連の金属ロール上に押し出すことにより、溶融物を冷却し、そしてシート上に仕上げを施す。フラット・シートを次いで、シートを冷却するのに十分な距離又は時間にわたって、連続シートの形態で搬送する。次いでシートを所期の幅にトリミングし、次いで巻き上げてロールにするか、又は剪断又は鋸引きによって所期寸法のシート形態にする。フラット・シートは、機械的手段によって成形物品にすることにより、所期の成形物品を形成し、次いで水で噴霧すること、又は水トラフを通して搬送すること、又は成形物品上に空気を吹き付けることによって冷却する。次いで物品を所期長さに鋸引き又は剪断する。異形材用ダイの場合、ダイは、成形材の所期形状を製造するように設計される。ダイから出た後、水で噴霧すること、又は水トラフを通して搬送すること、又は成形物品上に空気を吹き付けることによって異形材を冷却する。次いで異形材を所期長さに鋸引き又は剪断する。
【００８５】
本発明の別の実施態様は、ニート・コポリエステル・ペレットと難燃剤の濃縮物とを混合し、次いでコポリエステル組成物を押し出すことを含む。難燃剤濃縮物は単独のペレットとしてコンパウンディングすることができ、或いは、メラミンシアヌレート又はホスフィン酸アルミニウムを含有する２種の別個のペレットとしてコンパウンディングすることによって、難燃剤成分の比を所望の場合に変化させることができる。ペレットを押し出し前に４〜６時間にわたって１５０°Ｆ〜１６０°Ｆで乾燥させる。低強度ミキサ、例えばリボン・ブレンダ、タンブラ、又は円錐スクリュ・ブレンダ内でブレンドした後、ペレットを別々に又は一緒に乾燥させる。次いで、例えば一軸押し出し機、二軸押し出し機、又は円錐二軸押し出し機を含む押し出し機にペレットを供給する。ペレットをスクリュによって押し出し機バレルの下流に搬送して圧縮することによって、ペレットを溶融し、そして押し出し機の端部から溶融物を放出する。溶融物を典型的にはスクリーニング装置に通すことによって破片を除去し、且つ／又はメルトポンプに通すことによって、押し出し機に起因する圧力変動を低減する。次いで溶融物をダイに通すことにより、連続的なフラット・シートを形成するか、又は異形材用ダイ内に供給することによって、連続的な形状を形成する。フラット・シート用ダイの場合、溶融物を典型的には３つの、一連の金属ロール上に押し出すことにより、溶融物を冷却し、そしてシート上に仕上げを施す。フラット・シートを次いで、シートを冷却するのに十分な距離又は時間にわたって、連続シートの形態で搬送する。次いでシートを所期の幅にトリミングし、次いで巻き上げてロールにするか、又は剪断又は鋸引きによってシート形態にする。フラット・シートは、機械的手段によって成形物品にすることにより、所期の成形物品を形成し、次いで水で噴霧すること、又は水トラフを通して搬送すること、又は成形物品上に空気を吹き付けることによって冷却することもできる。次いで物品を所期長さに鋸引き又は剪断することができる。フィルムの場合、フィルムは巻き上げてロールにしてよい。異形材用ダイの場合、ダイは、物品の所期形状を製造するように設計される。ダイから出た後、水で噴霧すること、又は水トラフを通して搬送すること、又は成形物品上に空気を吹き付けることによって異形材を冷却することができる。次いで異形材を所期長さに鋸引き又は剪断することができる。
【００８６】
本発明の別の実施態様は、コポリエステルと難燃剤とを含むコポリエステル組成物のペレットを押し出すことにより、射出成形物品を製造することを含む。この事例において、ペレットを４〜６時間にわたって１５０°Ｆ〜１６０°Ｆで乾燥させることによって、ペレットを乾燥させ、これらのペレットを往復式一軸押し出し式に供給する。スクリュの回転及び往復作用によってペレットを溶融する。ペレットが所期温度に達したら、押し出し機の端部でゲートを開き、そして溶融プラスチックをスクリュによって、加熱された型内にポンピングすることによって、所期形状の物品を形成する。型が充填されたら、型を通して冷却剤をポンピングすることによって、型及び溶融プラスチックを冷却する。プラスチックが固化されたら、型を開きそして物品を型から取り出す。
【００８７】
本発明の別の実施態様は、ニート・コポリエステル・ペレットと２種の難燃剤の混合物とを混合し、次いでコポリエステル組成物を押し出すことによって、射出成形物品を製造することを含む。難燃剤濃縮物はコポリエステルと一緒に、単独のペレットとしてコンパウンディングすることができ、或いは、メラミンシアヌレート又はホスフィン酸アルミニウムを含有する２種の別個のペレットとしてコンパウンディングすることによって、コポリエステル組成物中の難燃剤の所期比を提供することができる。ペレットを４〜６時間にわたって１５０°Ｆ〜１６０°Ｆで乾燥させ、次いで往復式一軸押し出し機に供給する。例えばリボン・ブレンダ、タンブラ、又は円錐スクリュ・ブレンダを含む低強度ミキサ内でブレンドした後、ペレットを別々に又は一緒に乾燥させることができる。ペレットが所期温度に達したら、押し出し機の端部でゲートを開き、そして溶融プラスチックをスクリュによって、加熱された型内にポンピングすることによって、所期形状の物品を形成する。型が充填されたら、型を通して冷却剤をポンピングすることによって、型及び溶融プラスチックを冷却する。プラスチックが固化されたら、型を開きそして物品を型から取り出す。
【００８８】
本発明の別の実施態様は、ニート・コポリエステル・ペレットと難燃剤の濃縮物とを混合することによって、コポリエステル組成物を形成し、次いでコポリエステル組成物をカレンダリングすることによりフィルム製品を製造することを含む。カレンダリングは、連続的な共回転平行ローラを介してフィルム又はシートを形成するよく知られた方法である。カレンダリング法において、ペレットは、事前乾燥されることを必要としない。それというのも処理温度が十分に低い（３５０°〜４００°Ｆ）ので、ポリエステルの分解及び加水分解が有意な量では発生しないからである。或いは難燃剤はコポリエステルと、メラミンシアヌレートとホスフィン酸アルミニウムとの両方を含有する単独のペレットとして混合することもでき、又は、メラミンシアヌレート又はホスフィン酸アルミニウムを含有する２種の別個のペレットとして混合することによって、難燃剤成分の比を変化させることもできる。或いは、難燃剤（粉末形態）とコポリエステル・ペレットとをミキサで混合することができ、これはコポリエステル組成物の事前コンパウンディングされたペレットなしでカレンダに供給される。コポリエステル組成物は、例えばBuss Ko-kneader、プラネタリ・ギア押し出し機を含む高強度のミキサ又は押し出し機、Farrell連続ミキサ、二軸押し出し機、又はBanbury（登録商標）型ミキサを使用することによって溶融してよい。次いで溶融物をカレンダに搬送する。カレンダは典型的には、事実上３つ又は４つ以上の大型直径の加熱済みローラのシステムから成っている。これらのローラは高粘度プラスチックをフィルム又はシートに変換する。フラット・シート又はフィルムを連続ウェブの形態で搬送することによってシートを冷却する。次いでこれを所期の幅にトリミングし、次いで巻き上げてロールにするか、又は剪断又は鋸引きによってシート形態にする。
【００８９】
コポリエステル組成物は、難燃剤の濃縮物及びコポリエステルを混合又はブレンドすることによって調製してよい。コポリエステル組成物は或いは、難燃剤濃縮物とコポリエステルとをブレンドすることによってコポリエステル組成物を形成することに関して前述した混合法又はブレンド法のいずれかを用いて、難燃剤をコポリエステルと直接にブレンドすることによって調製してもよい。２種の難燃剤はコポリエステルと同時に又は順次に混合又はブレンドしてよい。
【００９０】
本発明の他の実施態様を下に示す。
【００９１】
項目１．
コポリエステル組成物であって：
該コポリエステル組成物は
（ａ）  ８５重量％超〜約９８重量％のコポリエステルを含み、
該コポリエステルは
（ｉ）  ７０〜１００モル％のテレフタル酸残基と、
０〜３０モル％の炭素原子数８〜１２の改質用芳香族二酸残基と
を含む二酸成分；及び
（ｉｉ）  １〜５０モル％のシクロヘキサンジメタノール残基と
５０〜９９モル％の炭素原子数２〜２０の改質用グリコールと
を含むグリコール成分
を含み；
該コポリエステル組成物はさらに
（ｂ）  （ｉ）メラミンと（ｉｉ）金属ホスフィン酸塩とを含む、２重量％超〜１５重量％未満の難燃剤混合物を含み、
該コポリエステル組成物は(1)ＵＬ  ９４  Ｖ０等級又は(2)ＡＳＴＭ  Ｅ−８４に基づくクラス１又はクラスＡ等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、そして
該ジカルボン酸成分の該総モル％は１００モル％であり、該グリコール成分の総モル％は１００モル％である、
コポリエステル組成物。
【００９２】
項目２．
該難燃剤混合物が８〜１４重量％である、項目１に記載のコポリエステル組成物。
【００９３】
項目３．
該難燃剤混合物が９〜１３重量％である、項目１に記載のコポリエステル組成物。
【００９４】
項目４．
該難燃剤混合物が２〜８重量％である、項目１に記載のコポリエステル組成物。
【００９５】
項目５．
該難燃剤混合物が２〜４重量％である、項目１に記載のコポリエステル組成物。
【００９６】
項目６．
該メラミンがメラミンイソシアヌレート、メラミンポリホスフェート、メラミンホスフェート、又はこれらの混合物を含む、項目１に記載のコポリエステル組成物。
【００９７】
項目７．
該金属ホスフィン酸塩は、ホスフィン酸アルミニウム、ホスフィン酸亜鉛、又はこれらの混合物を含む、項目１に記載のコポリエステル組成物。
【００９８】
項目８．
該難燃剤混合物が少なくとも２．５重量％の該メラミン又は該金属ホスフィン酸塩を含む、項目１に記載のコポリエステル組成物。
【００９９】
項目９．
該難燃剤混合物が少なくとも５重量％の該メラミン又は該金属ホスフィン酸塩を含む、項目１に記載のコポリエステル組成物。
【０１００】
項目１０．
該難燃剤混合物が少なくとも１０重量％の該メラミン又は該金属ホスフィン酸塩を含む、項目１に記載のコポリエステル組成物。
【０１０１】
項目１１．
該難燃剤混合物がそれぞれ少なくとも５重量％の該メラミン及び該金属ホスフィン酸塩を含む、項目１に記載のコポリエステル組成物。
【０１０２】
項目１２．
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが約１０ジュールよりも大きい、項目１に記載のコポリエステル組成物。
【０１０３】
項目１３．
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが約１２ジュールよりも大きい、項目１に記載のコポリエステル組成物。
【０１０４】
項目１４．
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが約１４ジュールよりも大きい、項目１に記載のコポリエステル組成物。
【０１０５】
項目１５．
該コポリエステル組成物はさらに耐衝撃性改質剤を含む、項目１に記載のコポリエステル組成物。
【０１０６】
項目１６．
該コポリエステル組成物はさらにアンチ・ドリップ剤を含む、項目１に記載のコポリエステル組成物。
【０１０７】
項目１７．
該アンチ・ドリップ剤はフルオロポリマーを含む、項目１６に記載のコポリエステル組成物。
【０１０８】
項目１８．
コポリエステル組成物の製造方法であって、該方法は、
（ａ）  （ｉ）  ７０〜１００モル％のテレフタル酸残基と、
０〜３０モル％の炭素原子数８〜１２の改質用芳香族二酸残基と
を含む二酸成分；及び
（ｉｉ）  １〜５０モル％のシクロヘキサンジメタノール残基と
５０〜９９モル％の炭素原子数２〜２０の改質用グリコールと
を含むグリコール成分
を含む、
８５重量％超〜約９８重量％のコポリエステルと；
（ｂ）  メラミンと金属ホスフィン酸塩とを含む、２重量％超〜１５重量％未満の難燃剤混合物と
を、該コポリエステル組成物を形成するためにブレンドすることを含み、
該コポリエステル組成物は(1)ＵＬ  ９４  Ｖ０等級又は(2)ＡＳＴＭ  Ｅ−８４に基づくクラス１又はクラスＡ等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、そして
該ジカルボン酸成分の該総モル％は１００モル％であり、該グリコール成分の総モル％は１００モル％である、
コポリエステル組成物の製造方法。
【０１０９】
項目１９．
該ブレンドすることが、二軸コンパウンディング、２ロータ連続コンパウンディング、Banbury（登録商標）バッチ・ミキサ、又はこれらの組み合わせのうちの少なくとも１つを含む、項目１８に記載の方法。
【０１１０】
項目２０．
コポリエステル組成物を含む物品であって：
該コポリエステル組成物を形成するために、該コポリエステル組成物は、
（ａ）  ８５重量％超〜約９８重量％未満のコポリエステルを含み、
該コポリエステルは
（ｉ）  ７０〜１００モル％のテレフタル酸残基と、
０〜３０モル％の炭素原子数８〜１２の改質用芳香族二酸残基と
を含む二酸成分；及び
（ｉｉ）  １〜５０モル％のシクロヘキサンジメタノール残基と
５０〜９９モル％の炭素原子数２〜２０の改質用グリコールと
を含むグリコール成分
を含み；
該コポリエステル組成物はさらに、
（ｂ）  メラミンと金属ホスフィン酸塩とから成る、２重量％超〜１５重量％未満の難燃剤混合物を含み、
該コポリエステル組成物は(1)ＵＬ  ９４  Ｖ０等級又は(2)ＡＳＴＭ  Ｅ−８４に基づくクラス１又はクラスＡ等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、そして
該ジカルボン酸成分の該総モル％は１００モル％であり、そして該グリコール成分の総モル％は１００モル％である、
コポリエステル組成物を含む物品。
【０１１１】
項目２１．
該物品が、押し出し、射出成形、又はカレンダリングによって製造される、項目２０に記載の物品。
【０１１２】
項目２２．
該物品が、フィルム、シート又は異形材である、項目２０に記載の物品。
【０１１３】
項目２３．
コポリエステル組成物であって：
該コポリエステル組成物は
（ａ）  ８５〜９２．５重量％のコポリエステルを含み、
該コポリエステルは
（ｉ）  ７０〜１００モル％のテレフタル酸残基と、
０〜３０モル％の炭素原子数８〜１２の改質用芳香族二酸残基と
を含む二酸成分；及び
（ｉｉ）  １〜５０モル％のシクロヘキサンジメタノール残基と
５０〜９９モル％の炭素原子数２〜２０の改質用グリコールと
を含むグリコール成分
を含み；
該コポリエステル組成物はさらに
（ｂ）  （ｉ）メラミンと
（ｉｉ）金属ホスフィン酸塩と
を含む、７．５重量％超〜１５重量％未満の難燃剤混合物を含み、
該コポリエステル組成物はＵＬ  ９４  Ｖ０等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、そして
該ジカルボン酸成分の該総モル％は１００モル％であり、そして該グリコール成分の総モル％は１００モル％である、
コポリエステル組成物。
【０１１４】
項目２４．
該難燃剤混合物が８〜１４重量％である、項目２３に記載のコポリエステル組成物。
【０１１５】
項目２５．
該難燃剤混合物が９〜１３重量％である、項目２３に記載のコポリエステル組成物。
【０１１６】
項目２６．
該メラミンがメラミンイソシアヌレート、メラミンポリホスフェート、メラミンホスフェート、又はこれらの混合物を含む、項目２３に記載のコポリエステル組成物。
【０１１７】
項目２７．
該金属ホスフィン酸塩は、ホスフィン酸アルミニウム、ホスフィン酸亜鉛、又はこれらの混合物を含む、項目２３に記載のコポリエステル組成物。
【０１１８】
項目２８．
該難燃剤混合物が少なくとも２．５重量％の該メラミン又は該金属ホスフィン酸塩を含む、項目２３に記載のコポリエステル組成物。
【０１１９】
項目２９．
該難燃剤混合物が少なくとも５重量％の該メラミン又は該金属ホスフィン酸塩を含む、項目２３に記載のコポリエステル組成物。
【０１２０】
項目３０．
該難燃剤混合物がそれぞれ少なくとも１０重量％の該メラミン及び該金属ホスフィン酸塩を含む、項目２３に記載のコポリエステル組成物。
【０１２１】
項目３１．
該難燃剤混合物がそれぞれ少なくとも５重量％の該メラミン及び該金属ホスフィン酸塩を含む、項目２３に記載のコポリエステル組成物。
【０１２２】
項目３２．
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが約１０ジュールよりも大きい、項目２３に記載のコポリエステル組成物。
【０１２３】
項目３３．
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが約１２ジュールよりも大きい、項目２３に記載のコポリエステル組成物。
【０１２４】
項目３４．
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが約１４ジュールよりも大きい、項目２３に記載のコポリエステル組成物。
【０１２５】
項目３５．
該コポリエステル組成物はさらに耐衝撃性改質剤を含む、項目２３に記載のコポリエステル組成物。
【０１２６】
項目３６．
該コポリエステル組成物はさらにアンチ・ドリップ剤を含む、項目２３に記載のコポリエステル組成物。
【０１２７】
項目３７．
該アンチ・ドリップ剤はフルオロポリマーを含む、項目３６に記載のコポリエステル組成物。
【０１２８】
項目３８．
コポリエステル組成物の製造方法であって、該方法は、
（ａ）  （ｉ）  ７０〜１００モル％のテレフタル酸残基と、
０〜３０モル％の炭素原子数８〜１２の改質用芳香族二酸残基と
を含む二酸成分；及び
（ｉｉ）  １〜５０モル％のシクロヘキサンジメタノール残基と
５０〜９９モル％の炭素原子数２〜２０の改質用グリコールと
を含むグリコール成分
を含む、
８５重量％超〜約９２．５重量％未満のコポリエステルと；
（ｂ）  メラミンと金属ホスフィン酸塩とを含む、７．５重量％超〜１５重量％未満の難燃剤混合物と
を、該コポリエステル組成物を形成するためにブレンドすることを含み、
該コポリエステル組成物はＵＬ  ９４  Ｖ０等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、そして
該ジカルボン酸成分の該総モル％は１００モル％であり、該グリコール成分の総モル％は１００モル％である、
コポリエステル組成物の製造方法。
【０１２９】
項目３９．
該ブレンドすることが、二軸コンパウンディング、２ロータ連続コンパウンディング、Banbury（登録商標）バッチ・ミキサ、又はこれらの組み合わせのうちの少なくとも１つを含む、項目３８に記載の方法。
【０１３０】
項目４０．
コポリエステル組成物を含む物品であって：
該コポリエステル組成物を形成するために、該コポリエステル組成物は、
（ａ）  ８５重量％超〜９２．５重量％未満のコポリエステルを含み、
該コポリエステルは
（ｉ）  ７０〜１００モル％のテレフタル酸残基と、
０〜３０モル％の炭素原子数８〜１２の改質用芳香族二酸残基と
を含む二酸成分；及び
（ｉｉ）  １〜５０モル％のシクロヘキサンジメタノール残基と
５０〜９９モル％の炭素原子数２〜２０の改質用グリコールと
を含むグリコール成分
を含み；
該コポリエステル組成物はさらに、
（ｂ）  メラミンと金属ホスフィン酸塩とから成る、７．５重量％超〜１５重量％未満の難燃剤混合物を含み、
該コポリエステル組成物はＵＬ  ９４  Ｖ０等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、そして
該ジカルボン酸成分の該総モル％は１００モル％であり、そして該グリコール成分の総モル％は１００モル％である、
コポリエステル組成物を含む物品。
【０１３１】
項目４１．
押し出し、射出成形、又はカレンダリングによって製造される、項目４０に記載の物品。
【０１３２】
項目４２．
該物品が、フィルム、シート又は異形材である、項目４０に記載の物品。
【０１３３】
項目４３．
コポリエステル組成物であって：
該コポリエステル組成物は
（ａ）  ９０重量％超〜約９８重量％のコポリエステルを含み、
該コポリエステルは
（ｉ）  ７０〜１００モル％のテレフタル酸残基と、
０〜３０モル％の炭素原子数８〜１２の改質用芳香族二酸残基と
を含む二酸成分；及び
（ｉｉ）  １〜５０モル％のシクロヘキサンジメタノール残基と
５０〜９９モル％の炭素原子数２〜２０の改質用グリコールと
を含むグリコール成分
を含み；
該コポリエステル組成物はさらに
（ｂ）  （ｉ）メラミンと
（ｉｉ）金属ホスフィン酸塩と
を含む、２重量％超〜１０重量％未満の難燃剤混合物を含み、
該コポリエステル組成物はＡＳＴＭ  Ｅ−８４に基づくクラス１又はクラスＡ等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、そして
該ジカルボン酸成分の該総モル％は１００モル％であり、そして該グリコール成分の総モル％は１００モル％である、
コポリエステル組成物。
【０１３４】
項目４４．
該難燃剤混合物が２〜８重量％である、項目４３に記載のコポリエステル組成物。
【０１３５】
項目４５．
該難燃剤混合物が２〜４重量％である、項目４３に記載のコポリエステル組成物。
【０１３６】
項目４６．
該メラミンがメラミンイソシアヌレート、メラミンポリホスフェート、メラミンホスフェート、又はこれらの混合物を含む、項目４３に記載のコポリエステル組成物。
【０１３７】
項目４７．
該金属ホスフィン酸塩は、ホスフィン酸アルミニウム、ホスフィン酸亜鉛、又はこれらの混合物を含む、項目４３に記載のコポリエステル組成物。
【０１３８】
項目４８．
該難燃剤混合物が少なくとも２．５重量％の該メラミン又は該金属ホスフィン酸塩を含む、項目４３に記載のコポリエステル組成物。
【０１３９】
項目４９．
該難燃剤混合物が少なくとも５重量％の該メラミン又は該金属ホスフィン酸塩を含む、項目４３に記載のコポリエステル組成物。
【０１４０】
項目５０．
該難燃剤混合物が少なくとも２重量％の該メラミン又は該金属ホスフィン酸塩を含む、項目４３に記載のコポリエステル組成物。
【０１４１】
項目５１．
該難燃剤混合物がそれぞれ少なくとも１重量％の該メラミン及び該金属ホスフィン酸塩を含む、項目４３に記載のコポリエステル組成物。
【０１４２】
項目５２．
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが約１０ジュールよりも大きい、項目４３に記載のコポリエステル組成物。
【０１４３】
項目５３．
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが約１２ジュールよりも大きい、項目４３に記載のコポリエステル組成物。
【０１４４】
項目５４．
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが約１４ジュールよりも大きい、項目４３に記載のコポリエステル組成物。
【０１４５】
項目５５．
該コポリエステル組成物はさらに耐衝撃性改質剤を含む、項目４３に記載のコポリエステル組成物。
【０１４６】
項目５６．
該コポリエステル組成物はさらにアンチ・ドリップ剤を含む、項目４３に記載のコポリエステル組成物。
【０１４７】
項目５７．
該アンチ・ドリップ剤はフルオロポリマーを含む、項目４３に記載のコポリエステル組成物。
【０１４８】
項目５８．
コポリエステル組成物の製造方法であって、該方法は、
（ａ）  （ｉ）  ７０〜１００モル％のテレフタル酸残基と、
０〜３０モル％の炭素原子数８〜１２の改質用芳香族二酸残基と
を含む二酸成分；及び
（ｉｉ）  １〜５０モル％のシクロヘキサンジメタノール残基と
５０〜９９モル％の炭素原子数２〜２０の改質用グリコールと
を含むグリコール成分
を含む、
９０重量％超〜約９８重量％のコポリエステルと；
（ｂ）  メラミンと金属ホスフィン酸塩とを含む、２重量％超〜１０重量％未満の難燃剤混合物と
を、該コポリエステル組成物を形成するためにブレンドすることを含み、
該コポリエステル組成物はＡＳＴＭ  Ｅ−８４に基づくクラス１又はクラスＡ等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、そして
該ジカルボン酸成分の該総モル％は１００モル％であり、該グリコール成分の総モル％は１００モル％である、
コポリエステル組成物の製造方法。
【０１４９】
項目５９．
該ブレンドすることが、二軸コンパウンディング、２ロータ連続コンパウンディング、Banbury（登録商標）バッチ・ミキサ、又はこれらの組み合わせのうちの少なくとも１つを含む、項目５８に記載の方法。
【０１５０】
項目６０．
コポリエステル組成物を含む物品であって：
該コポリエステル組成物を形成するために、該コポリエステル組成物は、
（ａ）  ９０重量％超〜９８重量％未満のコポリエステルを含み、
該コポリエステルは
（ｉ）  ７０〜１００モル％のテレフタル酸残基と、
０〜３０モル％の炭素原子数８〜１２の改質用芳香族二酸残基と
を含む二酸成分；及び
（ｉｉ）  １〜５０モル％のシクロヘキサンジメタノール残基と
５０〜９９モル％の炭素原子数２〜２０の改質用グリコールと
を含むグリコール成分
を含み；
該コポリエステル組成物はさらに、
（ｂ）  メラミンと金属ホスフィン酸塩とから成る、２重量％超〜１０重量％未満の難燃剤混合物を含み、
該コポリエステル組成物はＡＳＴＭ  Ｅ−８４に基づくクラス１又はクラスＡ等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、そして
該ジカルボン酸成分の該総モル％は１００モル％であり、そして該グリコール成分の総モル％は１００モル％である、
コポリエステル組成物を含む物品。
【０１５１】
項目６１．
押し出し、射出成形、又はカレンダリングによって製造される、項目６０に記載の物品。
【０１５２】
項目６２．
該物品が、フィルム、シート又は異形材である、項目６０に記載の物品。
【０１５３】
本発明はさらに、好ましい実施態様の下記例によって説明することができるが、言うまでもなくこれらの例は、例示のために含まれているにすぎず、他に特に断りのない限り本発明の範囲を限定しようとするものではない。
【実施例】
【０１５４】
下記の略語を使用する：ｋＮはキロニュートンであり；Ｊはジュールであり；％  ＮＢはパーセント非破断（percent no break）であり；Ｊ／ｍは１メートル当たりのジュールであり；ＬＯＩは強熱減量(Loss On Ignition)であり；ｗｔ．％は重量パーセントであり；ＴＧＡはサーモグラフィ分析であり；ＴＰＡはテレフタル酸であり；そして１，４−ＣＨＤＭは１，４−シクロヘキサンジメタノールである。ＰＥＴＧはグリコール改質型ポリエチレンテレフタレートである。例において使用されるＰＥＴＧは、Eastman Chemical Companyから入手可能なSpectar（登録商標）14471又はProvista NXTである。APET EN001、Eastar（登録商標）15086、EB063及びTiGlaze（登録商標） STは、Eastman Chemical Companyから入手可能なコポリエステルである。Spectar（登録商標）14471又はProvista NXTと難燃剤とを約４５０°Ｆで３０ｍｍの二軸コンパウンディング押し出し機内で混合してそれぞれの調製物から成るペレットを形成することにより、試料を同様に調製した。次いで、それぞれの調製物試料を射出成形することによって、可燃性、引張り特性、計装化衝撃、アイゾッド衝撃、限界酸素指数、及び熱重量分析のための試験試料を生成した。Spectar（登録商標）14471又はProvista NXT及び難燃剤濃縮物のペレットを混合し、そしてほぼ４５０°Ｆの押し出しラインでシートを押し出すことによって、ＡＳＴＭ  Ｅ８４のためにシート試料を調製した。
【０１５５】
ＡＳＴＭ  Ｄ６３８の場合、タイプＩの引張りバークロスヘッド速度は５０．８ｍｍ／分であった。ＡＳＴＭ  Ｄ２５６の場合、ノッチ付きアイゾッド、方法Ａは試料１．５ｍｍ厚を使用した。ノッチなしアイゾッド測定の場合、試料１．５ｍｍ厚においてＡＳＴＭ  Ｄ４８１２を用いた。ＡＳＴＭ  Ｄ３７６３の場合、所期速度は約３．２メートル／秒であり、タップ(tup)の最大力範囲は１７．９ｋＮであり、試料支持直径（クランプ内径）は７６．０ｍｍであり、そしてタップ直径は１２．８ｍｍである。ＵＬ９４の場合、試験はセクション８  ５０Ｗ  （２０ｍｍ）垂直燃焼試験：Ｖ−０、Ｖ−１又はＶ２を用いた。
【０１５６】
例１：メラミンシアヌレート及びホスフィン酸アルミニウムを使用した難燃性コポリエステル組成物
９０％のSpectar（登録商標）14471と、５％のメラミンシアヌレートと、５％のホスフィン酸アルミニウムとから成る調製物は、改善された難燃性と耐パンクチャ性との組み合わせを生み出すことが判った。１００ｍｍ  ｘ  １００ｍｍ  ｘ  １．５ｍｍのプラークにおいて、５％のメラミンシアヌレート／５％のホスフィン酸アルミニウムの組み合わせは、ＵＬ  ９４  Ｖ０可燃性等級をもたらし、また、１００％のSpectar（登録商標）14471調製物と比較してＡＳＴＭ  Ｄ３７６３に基づく耐パンクチャ衝撃性をほとんど低下させず、そしてＡＳＴＭ  Ｄ２５６に基づくノッチなしアイゾッド測定では破断しなかった。
【０１５７】
例２：難燃性コポリエステル組成物のＡＳＴＭ  Ｅ−８４の結果
例１と同じ調製物を厚さ０．０６０インチで押し出し、製造業者の指示書を用いて3M Fastbond 30接着剤を使用して石膏ボードに接着させ、そしてＡＳＴＭ  Ｅ−８４に基づいて試験した。結果は、この調製物の火炎伝播指数が２５であり、煙発生指数が１８５であることを示した。このことは、種々の建築基準法のクラスＡ又はクラス１の内装可燃性分類を表す。
【０１５８】
例１ａ：非難燃性コポリエステル組成物
難燃剤を含まない１００％のSpectar（登録商標）14471の調製物はＵＬ  ９４等級がＶ−２であり、ＡＳＴＭ  Ｄ２５６及びＡＳＴＭ  Ｄ４８１２に基づくノッチ付き及びノッチなしのアイゾッド強度試験において破断を生じさせず、そして計装化衝撃（ＡＳＴＭ  Ｄ３６３７）において延性破壊をもたらさない。
【０１５９】
例２ａ：非難燃性コポリエステル組成物のＡＳＴＭ  Ｅ−８４結果
例１ａと同じ調製物を厚さ０．０６０インチで押し出し、製造業者の指示書を用いて3M Fastbond 30接着剤を使用して石膏ボードに接着させ、そしてＡＳＴＭ  Ｅ−８４に基づいて試験した。結果は、この調製物の火炎伝播指数が８０であり、煙発生指数が５００であることを示した。この材料は、建築基準法要件に分類されない。それというのも煙発生指数が４５０の限界を上回っているからである。
【０１６０】
例３ａ：メラミンシアヌレート及びホスフィン酸アルミニウムを使用した難燃性コポリエステル組成物
８５％のSpectar（登録商標）14471と、５％のメラミンシアヌレートと、１０％のホスフィン酸アルミニウムとから成る調製物、及び、８５％のSpectar（登録商標）14471と、１０％のメラミンシアヌレートと、５％のホスフィン酸アルミニウムとから成る調製物は、改善された難燃性と耐パンクチャ性と靱性との組み合わせを生み出すことが判った。１．５ｍｍにおいて、５％のメラミンシアヌレート／１０％のホスフィン酸アルミニウムの組み合わせ、及び１０％のメラミンシアヌレート／５％のホスフィン酸アルミニウムの組み合わせは、ＵＬ  ９４  Ｖ０可燃性等級をもたらし、また、ＡＳＴＭ  Ｄ４８１２に基づくノッチなしアイゾッド測定では破断を生じさせなかった。この調製物はＡＳＴＭ  Ｄ３６３７に基づいて試験すると、耐パンクチャ性の低下を示し、脆性破壊した。
【０１６１】
例４ａ：メラミンシアヌレートを使用した難燃性コポリエステル組成物
９５％のSpectar（登録商標）14471と５％のメラミンシアヌレートとから成る調製物、９０％のSpectar（登録商標）14471と１０％のメラミンシアヌレートとから成る調製物、８５％のSpectar（登録商標）14471と１５％のメラミンシアヌレートとから成る調製物は、例１ａと同じ難燃性と、耐パンクチャ性と、靱性との組みあわせを生み出すことが判った。１．５ｍｍにおいて、これらの調製物は、ＵＬ  ９４  Ｖ−２可燃性等級をもたらし、また、１００％のSpectar（登録商標）14471調製物と比較してＡＳＴＭ  Ｄ３７６３に基づく耐パンクチャ衝撃性をほとんど低下させず、そしてＡＳＴＭ  Ｄ４８１２に基づくノッチなしアイゾッド測定では破断しなかった。この例は、ＡＳＴＭ  Ｄ２５６によって測定したノッチ付き耐衝撃性試験に対して感度を増大させ、１００％の脆性破壊を示した。
【０１６２】
例５ａ：メラミンシアヌレートを使用した難燃性コポリエステル組成物のＡＳＴＭ  Ｅ−８４結果
例４ａに使用された第２調製物（９０％のSpectar（登録商標）14471と１０％のメラミンシアヌレート）を０．０６０インチで押し出し、そして、製造業者の指示書を用いて3M Fastbond 30接着剤を使用して石膏ボードに接着させ、そしてＡＳＴＭ  Ｅ−８４に基づいて試験した。結果は、この調製物の火炎伝播指数が６５であり、煙発生指数が４００であることを示した。これは、種々の建築基準法による内装可燃性分類クラスＢ又はクラス２等級を表す。
【０１６３】
例３：メラミンシアヌレート及びメラミンシアヌレート／ホスフィン酸アルミニウムを使用した難燃性コポリエステル組成物
例１及び例４ａと同じ調製物は、テーブル・ソー上で鋸引きしたときに０．０６０インチ厚でチップ又は亀裂を形成することはなかった。両調製物は、万能ナイフで一旦切り込みを入れて曲げときに、切り込みに沿って亀裂を生じさせることはなかった。しかし例１ａの調製物は切り込みに沿って容易に亀裂を形成する。しかしながら、同じ個所に複数回にわたって切り込みを入れると、両調製物は容易に切り込みに沿って破断した。このことは、両方の難燃剤調製物（５％メラミンシアヌレート／５％ホスフィン酸アルミニウム及び１０％ホスフィン酸アルミニウム）が、製作中に多少の脆弱な挙動を呈するが、しかし適切な技術を用いれば成功裡に製作できることを示す。
【０１６４】
例４：難燃性コポリエステル組成物のＡＳＴＭ  Ｅ−８４結果
例１と同じ調製物を厚さ０．０６０インチで押し出し、そして、製造業者の指示書を用いてADH-60マスチック接着剤を使用してセメント・ボードに接着させ、そしてＡＳＴＭ  Ｅ−８４に基づいて試験した。結果は、この調製物の火炎伝播指数が０であり、煙発生指数が２００であることを示した。これは、種々の建築基準法の内装可燃性分類クラスＡ又はクラス１等級を表し、例２を著しく改善した結果であることを示す。
【０１６５】
例６：難燃性コポリエステル組成物のＡＳＴＭ  Ｅ−８４結果
９６％のProvista NXT／２％のメラミンシアヌレート／２％のホスフィン酸アルミニウムから成る調製物を、厚さ０．０８０インチで押し出し、そして、ＡＳＴＭ  Ｅ−８４に基づいて試験した。結果は、この調製物の火炎伝播指数が１５であり、煙発生指数が２５０であることを示した。これは、種々の建築基準法の内装可燃性分類クラスＡ又はクラス１等級を表す。
【０１６６】
例６ａ及び６ｂ：
例１と同じ調製物を、５％のメラミンシアヌレート／２．５％のホスフィン酸アルミニウム、及び２．５％のメラミンシアヌレート／２．５％のホスフィン酸アルミニウムを含有する調製物と比較した。全ての３種の調製物は耐パンクチャ性を呈したが、しかし難燃剤添加率が低い２種の調製物はＵＬ  ９４  Ｖ０等級を達成しなかった。燃焼液滴によって、これらの調製物の等級はＵＬ  ９４  Ｖ２となった。難燃剤レベルが低いことにより破断点伸びは高くなり、ノッチ付きアイゾッド強度が高くなった。これらの結果は、試験バーが成形プロセスからの残留応力を有することによって不正確であることが考えられる。試験バーが例１０ａ〜１０ｄに示されているように残留応力を有していないときには下記調製物に対して、許容できるＵＬ  ９４  Ｖ０等級が得られた。
【０１６７】
例５：難燃性コポリエステル組成物のＡＳＴＭ  Ｅ−８４結果
９６％のSpectar（登録商標）14471／２％のメラミンシアヌレート／２％のホスフィン酸アルミニウムとから成る調製物を、厚さ０．０６０インチで押し出し、そして、製造業者の指示書を用いてADH-60マスチック接着剤を使用してセメント・ボードに接着させ、そしてＡＳＴＭ  Ｅ−８４に基づいて試験した。結果は、この調製物の火炎伝播指数が１５であり、煙発生指数が２５０であることを示した。これは、種々の建築基準法の内装可燃性分類クラスＡ又はクラス１等級を表す。
【０１６８】
例７：メラミンポリホスフェートを使用した難燃性コポリエステル組成物
例１と同じ調製物を、５〜１５％のメラミンポリホスフェートを含有する調製物と比較した。これらの調製物の全てはＵＬ  ９４  Ｖ０等級を達成せず、そして耐パンクチャ性を低下させ（計装化衝撃ＡＳＴＭ  Ｄ３７６３）脆性破壊した。
【０１６９】
例８：メラミンシアヌレート及びホスフィン酸アルミニウムを使用した難燃性コポリエステル組成物
８０％のSpectar（登録商標）14471と５％のメラミンシアヌレートと１５％のホスフィン酸アルミニウムとから成る調製物、８０％のSpectar（登録商標）14471と１０％のメラミンシアヌレートと１０％のホスフィン酸アルミニウムとから成る調製物、７５％のSpectar（登録商標）14471と１０％のメラミンシアヌレートと１５％のホスフィン酸アルミニウムとから成る調製物、８０％のSpectar（登録商標）14471と１５％のメラミンシアヌレートと５％のホスフィン酸アルミニウムとから成る調製物、７５％のSpectar（登録商標）14471と１５％のメラミンシアヌレートと１０％のホスフィン酸アルミニウムとから成る調製物、７０％のSpectar（登録商標）14471と１５％のメラミンシアヌレートと１５％のホスフィン酸アルミニウムとから成る調製物は、ＵＬ  ９４  Ｖ０可燃性等級をもたらすことが判った。１．５ｍｍにおけるこれら全ての調製物は、ＡＳＴＭ  Ｄ３６３７によって測定して脆弱な耐パンクチャ性を有し、そしてＡＳＴＭ  Ｄ２５６によってノッチなしアイゾッド測定して脆性破壊した。
【０１７０】
例９：メラミンシアヌレートを使用した難燃性コポリエステル組成物のＡＳＴＭ  Ｅ−８４結果
例４ａにおいて使用した第２調製物を、厚さ０．０６０インチで押し出し、そして、製造業者の指示書を用いてADH-60マスチック接着剤を使用して石膏ボードに接着させ、そしてＡＳＴＭ  Ｅ−８４に基づいて試験した。結果は、この調製物の火炎伝播指数が５であり、煙発生指数が５００であることを示した。この調製物は、煙発生指数が４５０未満であるため、分類することができなかった。
【０１７１】
例１０：メラミンシアヌレート及びホスフィン酸アルミニウムを使用した難燃性コポリエステル組成物
９６％のSpectar（登録商標）14471と２％のメラミンシアヌレートと１２％のホスフィン酸アルミニウムとから成る調製物（１０ａ）、９５％のSpectar（登録商標）14471と２．５％のメラミンシアヌレートと２．５％のホスフィン酸アルミニウムとから成る調製物（１０ｂ）、９０％のSpectar（登録商標）14471と５％のメラミンシアヌレートと５％のホスフィン酸アルミニウムとから成る調製物（１０ｃ）、８５％のSpectar（登録商標）14471と７．５％のメラミンシアヌレートと７．５％のホスフィン酸アルミニウムとから成る調製物（１０ｄ）は、ＵＬ  ９４  Ｖ０可燃性等級をもたらすことが判った。１．５ｍｍにおいてこれらの調製物１０ａ〜１０ｄは、１００％のSpectar（登録商標）14471調製物と比較してＡＳＴＭ  Ｄ３７６３に基づく耐パンクチャ衝撃性をほとんど低下させず、そしてＡＳＴＭ  Ｄ２５６に基づくノッチなしアイゾッド測定では破断しなかった。１００ｍｍ  ｘ  １００ｍｍ  ｘ  １．５ｍｍのプラークにおいて、調製物１０ｂ〜１０ｄは、ＵＬ  ９４  Ｖ０可燃性等級をもたらし、また、１００％のSpectar（登録商標）14471調製物と比較してＡＳＴＭ  Ｄ３７６３に基づく耐パンクチャ衝撃性をほとんど低下させず、そしてＡＳＴＭ  Ｄ２５６に基づくノッチなしアイゾッド測定では破断しなかった。
【０１７２】
例１１：メラミンシアヌレート及びホスフィン酸アルミニウムを使用した難燃性コポリエステル組成物
９５％のProvista NXTと２．５％のメラミンシアヌレートと２．５％のホスフィン酸アルミニウムとから成る調製物（１１ａ）、９０％のProvista NXTと５％のメラミンシアヌレートと５％のホスフィン酸アルミニウムとから成る調製物（１１ｂ）、及び８５％のProvista NXTと７．５％のメラミンシアヌレートと７．５％のホスフィン酸アルミニウムとから成る調製物（１１ｃ）は改善された難燃性と耐パンクチャ性との組みあわせを生み出すことが判った。１００ｍｍ  ｘ  １００ｍｍ  ｘ  １．５ｍｍのプラークにおいて、調製物１１ａ〜１１ｃは、ＵＬ  ９４  Ｖ０可燃性等級をもたらし、また、１００％のProvista NXT調製物と比較してＡＳＴＭ  Ｄ３７６３に基づく耐パンクチャ衝撃性をほとんど低下させなかった。
【０１７３】
例１２：メラミンシアヌレート及びホスフィン酸アルミニウムを使用した難燃性コポリエステル組成物
９５％のAPET EN001と２．５％のメラミンシアヌレートと２．５％のホスフィン酸アルミニウムとから成る調製物（１２ａ）、９０％のAPET EN001Tと５％のメラミンシアヌレートと５％のホスフィン酸アルミニウムとから成る調製物（１２ｂ）、及び８５％のProvista NXTと７．５％のメラミンシアヌレートと７．５％のホスフィン酸アルミニウムとから成る調製物（１２ｃ）は改善された難燃性と耐パンクチャ性との組みあわせを生み出すことが判った。１００ｍｍ  ｘ  １００ｍｍ  ｘ  １．５ｍｍのプラークにおいて、調製物１２ａ〜１２ｃは、ＵＬ  ９４  Ｖ０可燃性等級をもたらし、また、１００％のAPET EN001調製物と比較してＡＳＴＭ  Ｄ３７６３に基づく耐パンクチャ衝撃性をほとんど低下させなかった。
【０１７４】
例１３：メラミンシアヌレート及びホスフィン酸アルミニウムを使用した難燃性コポリエステル組成物
９５％のEastar 15086と２．５％のメラミンシアヌレートと２．５％のホスフィン酸アルミニウムとから成る調製物（１３ａ）、９０％のEastar 15086と５％のメラミンシアヌレートと５％のホスフィン酸アルミニウムとから成る調製物（１３ｂ）、及び８５％のEastar 15086と７．５％のメラミンシアヌレートと７．５％のホスフィン酸アルミニウムとから成る調製物（１３ｃ）は改善された難燃性と耐パンクチャ性との組みあわせを生み出すことが判った。１００ｍｍ  ｘ  １００ｍｍ  ｘ  １．５ｍｍのプラークにおいて、調製物１３ａ〜１３ｃは、ＵＬ  ９４  Ｖ０可燃性等級をもたらし、また、１００％のEastar 15086調製物と比較してＡＳＴＭ  Ｄ３７６３に基づく耐パンクチャ衝撃性をほとんど低下させなかった。
【０１７５】
例１４：メラミンシアヌレート及びホスフィン酸アルミニウムを使用した難燃性コポリエステル組成物
９５％のEB062と２．５％のメラミンシアヌレートと２．５％のホスフィン酸アルミニウムとから成る調製物（１４ａ）、９０％のEB062と５％のメラミンシアヌレートと５％のホスフィン酸アルミニウムとから成る調製物（１４ｂ）、及び８５％のEB062と７．５％のメラミンシアヌレートと７．５％のホスフィン酸アルミニウムとから成る調製物（１４ｃ）は改善された難燃性と耐パンクチャ性との組みあわせを生み出すことが判った。１００ｍｍ  ｘ  １００ｍｍ  ｘ  １．５ｍｍのプラークにおいて、調製物１４ａ〜１４ｃは、ＵＬ  ９４  Ｖ０可燃性等級をもたらし、また、１００％のEB062調製物と比較してＡＳＴＭ  Ｄ３７６３に基づく耐パンクチャ衝撃性をほとんど低下させず、そしてＡＳＴＭ  Ｄ２５６に基づくノッチなしアイゾッド測定では破断しなかった。
【０１７６】
例１５：メラミンシアヌレート及びホスフィン酸アルミニウムを使用した難燃性コポリエステル組成物
９５％のTiGlaze STと２．５％のメラミンシアヌレートと２．５％のホスフィン酸アルミニウムとから成る調製物（１５ａ）、９０％のTiGlaze STと５％のメラミンシアヌレートと５％のホスフィン酸アルミニウムとから成る調製物（１５ｂ）、及び８５％のTiGlaze STと７．５％のメラミンシアヌレートと７．５％のホスフィン酸アルミニウムとから成る調製物（１５ｃ）は改善された難燃性と耐パンクチャ性との組みあわせを生み出すことが判った。１００ｍｍ  ｘ  １００ｍｍ  ｘ  １．５ｍｍのプラークにおいて、調製物１５ａ〜１５ｃは、ＵＬ  ９４  Ｖ０可燃性等級をもたらし、また、１００％のTiGlaze ST調製物と比較してＡＳＴＭ  Ｄ３７６３に基づく耐パンクチャ衝撃性をほとんど低下させず、そしてＡＳＴＭ  Ｄ２５６に基づくノッチなしアイゾッド測定では破断しなかった。
【０１７７】
【表１】
0005912118.tif 000002
【０１７８】
【表２】
0005912118.tif 000003
【０１７９】
【表３】
0005912118.tif 000004
【０１８０】
【表４】
0005912118.tif 000005
【０１８１】
【表５】
0005912118.tif 000006
【０１８２】
【表６】
0005912118.tif 000007
【０１８３】
【表７】
0005912118.tif 000008
【０１８４】
【表８】
0005912118.tif 000009
【０１８５】
【表９】
0005912118.tif 000010
【０１８６】
【表１０】
0005912118.tif 000011
【０１８７】
【表１１】
0005912118.tif 000012
【０１８８】
【表１２】
0005912118.tif 000013
【０１８９】
【表１３】
0005912118.tif 000014
【０１９０】
【表１４】
0005912118.tif 000015
【０１９１】
図面及び明細書において、本発明の典型的な好ましい実施態様を開示してきた。また特定の用語を採用しているが、これらは総称的且つ記述的な意味において使用されるにすぎず、限定を目的として使用されることはない。本発明の範囲は下記特許請求の範囲において示される。
本開示は以下も包含する。
［１］  コポリエステル組成物であって：
該コポリエステル組成物は
（ａ）  ８５重量％超〜約９８重量％のコポリエステルを含み、
該コポリエステルは
（ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜６５モル％のシクロヘキサンジメタノール残基と
３５〜９９モル％の炭素原子数２〜２０の改質用グリコールと
を含むグリコール成分
を含み；
該コポリエステル組成物はさらに
（ｂ）  （ｉ）メラミンと（ｉｉ）金属ホスフィン酸塩とを含む、２重量％超〜１５重量％未満の難燃剤混合物を含み、
該コポリエステル組成物は(1)ＵＬ  ９４  Ｖ０等級又は(2)ＡＳＴＭ  Ｅ−８４に基づくクラス１又はクラスＡ等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、
該ジカルボン酸成分の該総モル％は１００モル％であり、そして該グリコール成分の総モル％は１００モル％である、
コポリエステル組成物。
［２］  該コポリエステル組成物は：
（ａ）  ８５重量％超〜９２．５重量％未満のコポリエステル；及び
（ｂ）  ７．５重量％超〜１５重量％未満の難燃剤混合物
を含み、
該コポリエステル組成物はＵＬ  ９４  Ｖ０等級を有している、
上記態様１に記載のコポリエステル組成物。
［３］  該コポリエステル組成物は：
（ａ）  ９０重量％超〜約９８重量％のコポリエステル；及び
（ｂ）  ２重量％超〜１０重量％未満の難燃剤混合物
を含み、
該コポリエステル組成物はＡＳＴＭ  Ｅ−８４に基づくクラス１又はクラスＡ等級を有している、
上記態様１に記載のコポリエステル組成物。
［４］  該難燃剤混合物が約２〜約４重量％である、上記態様１から３までのいずれかに記載のコポリエステル組成物。
［５］  該メラミンがメラミンイソシアヌレート、メラミンポリホスフェート、メラミンホスフェート、又はこれらの混合物を含む、上記態様１から４までのいずれかに記載のコポリエステル組成物。
［６］  該金属ホスフィン酸塩は、ホスフィン酸アルミニウム、ホスフィン酸亜鉛、又はこれらの混合物を含む、上記態様１から５までのいずれかに記載のコポリエステル組成物。
［７］  該難燃剤混合物が少なくとも２．５重量％の該メラミン又は該金属ホスフィン酸塩を含む、上記態様１から６までのいずれかに記載のコポリエステル組成物。
［８］  該コポリエステル組成物はさらにアンチ・ドリップ剤又は耐衝撃性改質剤又はこれらの混合物を含む、上記態様１から７までのいずれかに記載のコポリエステル組成物。
［９］  コポリエステル組成物の製造方法であって、該方法
は、
（ａ）  （ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜６５モル％のシクロヘキサンジメタノール残基と
３５〜９９モル％の炭素原子数２〜２０の改質用グリコールと
を含むグリコール成分
を含む、
８５重量％超〜約９８重量％のコポリエステルと；
（ｂ）  メラミンと金属ホスフィン酸塩とを含む、２重量％超〜１５重量％未満の難燃剤混合物と
を、該コポリエステル組成物を形成するためにブレンドすることを含み、
該コポリエステル組成物は(1)ＵＬ  ９４  Ｖ０等級又は(2)ＡＳＴＭ  Ｅ−８４に基づくクラス１又はクラスＡ等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、
該ジカルボン酸成分の該総モル％は１００モル％であり、そして該グリコール成分の総モル％は１００モル％である、
コポリエステル組成物の製造方法。
［１０］  該コポリエステル組成物は：
（ａ）  ８５重量％超〜９２．５重量％未満のコポリエステル；及び
（ｂ）  ７．５重量％超〜１５重量％未満の難燃剤混合物
を含み、
該コポリエステル組成物はＵＬ  ９４  Ｖ０等級を有している、
上記態様９に記載のコポリエステル組成物の製造方法。
［１１］  該コポリエステル組成物は：
（ａ）  ９０重量％超〜約９８重量％のコポリエステル；及び
（ｂ）  ２重量％超〜１０重量％未満の難燃剤混合物
を含み、
該コポリエステル組成物はＡＳＴＭ  Ｅ−８４に基づくクラス１又はクラスＡ等級を有している、
上記態様９に記載のコポリエステル組成物の製造方法。
［１２］  該ブレンドすることが、二軸コンパウンディング、２ロータ連続コンパウンディング、Banbury（登録商標）バッチ・ミキサ、又はこれらの組み合わせのうちの少なくとも１つを含む、上記態様９から１１までのいずれかに記載のコポリエステル組成物の製造方法。
［１３］  コポリエステル組成物を含む物品であって：
該コポリエステル組成物を形成するために、該コポリエステル組成物は、
（ａ）  ８５重量％超〜約９８重量％未満のコポリエステルを含み、
該コポリエステルは
（ｉ）  ７０〜１００モル％のテレフタル酸残基と、
０〜３０モル％の炭素原子数８〜１２の改質用芳香族二酸残基と、
０〜１０モル％の脂肪族ジカルボン酸残基と
を含む二酸成分；及び
（ｉｉ）  １〜６５モル％のシクロヘキサンジメタノール残基と
３５〜９９モル％の炭素原子数２〜２０の改質用グリコールと
を含むグリコール成分
を含み；
該コポリエステル組成物はさらに、
（ｂ）  メラミンと金属ホスフィン酸塩とから成る、２重量％超〜１５重量％未満の難燃剤混合物を含み、
該コポリエステル組成物は(1)ＵＬ  ９４  Ｖ０等級又は(2)ＡＳＴＭ  Ｅ−８４に基づくクラス１又はクラスＡ等級を有しており、
該コポリエステル組成物は、ＡＳＴＭ  Ｄ３７６３に基づいて１００ｍｍ  ｘ  １００ｍｍ  ｘ  １．５ｍｍのプラーク上で測定して、最大負荷時エネルギーが８ジュールよりも大きく、
該重量％は、該コポリエステルの重量に基づき、
該ジカルボン酸成分の該総モル％は１００モル％であり、そして該グリコール成分の総モル％は１００モル％である、
コポリエステル組成物を含む物品。
［１４］  該コポリエステル組成物は：
（ａ）  ８５重量％超〜９２．５重量％未満のコポリエステル；及び
（ｂ）  ７．５重量％超〜１５重量％未満の難燃剤混合物
を含み、
該コポリエステル組成物はＵＬ  ９４  Ｖ０等級を有している、
上記態様１３に記載の物品。
［１５］  該コポリエステル組成物は：
（ａ）  ９０重量％超〜９８重量％未満のコポリエステル；及び
（ｂ）  ２重量％超〜１０重量％未満の難燃剤混合物
を含み、
該コポリエステル組成物はＡＳＴＭ  Ｅ−８４に基づくクラス１又はクラスＡ等級を有している、
上記態様１３に記載の物品。
［１６］  該物品が、押し出し、押し出しブロー成形、射出成形、ブローフィルム法又はカレンダリングによって製造される、上記態様１３から１５までのいずれかに記載の物品。
［１７］  該物品が、フィルム、シート又は異形材である、上記態様１３から１６までのいずれかに記載の物品。